(57)【要約】  本発明は、エポキシ樹脂モノマーと、下記一般式（Ｉ）で表される構造単位を有する化合物を含むノボラック樹脂と、フィラーとを含み、前記フィラーが、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有する樹脂組成物を提供する。下記一般式（Ｉ）中、Ｒ１は、アルキル基、アリール基、又はアラルキル基を表し、Ｒ２及びＲ３は、それぞれ独立して水素原子、アルキル基、アリール基、又はアラルキル基を表し、ｍは０〜２の数を、ｎは１〜７の数を表す。2012133587.tif 000017
2012133587.tif 000002
【特許請求の範囲】
【請求項１】
エポキシ樹脂モノマーと、下記一般式（Ｉ）で表される構造単位を有する化合物を含むノボラック樹脂と、フィラーとを含み、前記フィラーが、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有する樹脂組成物。
【化１】
2012133587.tif 000015
（一般式（Ｉ）中、Ｒ１は、アルキル基、アリール基、又はアラルキル基を表す。Ｒ２及びＲ３は、それぞれ独立して水素原子、アルキル基、アリール基、又はアラルキル基を表す。ｍは０〜２の数を、ｎは１〜７の数を表す）
【請求項２】
エポキシ樹脂モノマーと、
下記一般式（Ｉ）で表される構造単位を有する化合物を含むノボラック樹脂と、
体積平均粒子径が０．０１μｍ以上１μｍ未満である第一のフィラー、
体積平均粒子径が１μｍ以上１０μｍ未満である第二のフィラー、及び、
体積平均粒子径が１０μｍ以上１００μｍ以下であり、窒化ホウ素粒子を含む第三のフィラーと、
を含む樹脂組成物。
【化２】
2012133587.tif 000016
（一般式（Ｉ）中、Ｒ１は、アルキル基、アリール基、又はアラルキル基を表す。Ｒ２及びＲ３は、それぞれ独立して水素原子、アルキル基、アリール基、又はアラルキル基を表す。ｍは０〜２の実数を、ｎは１〜７の実数を表す）
【請求項３】
前記第一のフィラーが酸化アルミニウム粒子を含有する、請求項２に記載の樹脂組成物。
【請求項４】
前記第一のフィラー、第二のフィラー及び第三のフィラーの総体積中における前記第一のフィラーの含有率が１体積％〜１５体積％であり、前記第二のフィラーの含有率が１０体積％〜４０体積％であり、前記第三のフィラーの含有率が４５体積％〜８０体積％である、請求項２又は請求項３に記載の樹脂組成物。
【請求項５】
前記ノボラック樹脂は、ノボラック樹脂を構成するフェノール化合物を更に含み、該フェノール化合物の含有比率が５質量％以上５０質量％以下である請求項１〜請求項４のいずれか１項に記載の樹脂組成物。
【請求項６】
請求項１〜請求項５のいずれか１項に記載の樹脂組成物を平均厚さが８０μｍ以上２５０μｍ以下のシート状に成型してなる樹脂シート。
【請求項７】
表面の算術平均粗さが１．０μｍ以上２．５μｍ以下である請求項６に記載の樹脂シート。
【請求項８】
請求項１〜請求項５のいずれか１項に記載の樹脂組成物から形成される第一の樹脂層及び第二の樹脂層の積層体である請求項６又は請求項７に記載の樹脂シート。
【請求項９】
前記積層体の一方の面上に金属箔を更に有し、他方の面上にポリエチレンテレフタレートフィルムを更に有する請求項８に記載の樹脂シート。
【請求項１０】
請求項６〜請求項８のいずれか１項に記載の樹脂シートの熱処理物である樹脂シート硬化物。
【請求項１１】
請求項６〜請求項８のいずれか１項に記載の樹脂シートと、前記樹脂シートの少なくとも一方の面上に配置された金属板又は放熱板と、を有する樹脂シート積層体。
【請求項１２】
請求項１１に記載の樹脂シート積層体の熱処理物である樹脂シート積層体硬化物。
【請求項１３】
請求項６〜請求項８のいずれか１項に記載の樹脂シートの少なくとも一方の面上に、金属板又は放熱板を配置する工程と、前記樹脂シートに熱を与えて前記樹脂シートを硬化させる工程と、を有する樹脂シート積層体硬化物の製造方法。
【請求項１４】
半導体素子と、
前記半導体素子上に配置された請求項１０に記載の樹脂シート硬化物と、
を備える半導体装置。
【請求項１５】
ＬＥＤ素子と、請求項１０に記載の樹脂シート硬化物と、基板とがこの順に積層されたＬＥＤ装置。
【発明の詳細な説明】
【技術分野】
【０００１】
本発明は、樹脂組成物、樹脂シート、樹脂シート硬化物、樹脂シート積層体、樹脂シート積層体硬化物及びその製造方法、半導体装置、並びにＬＥＤ装置に関する。
【背景技術】
【０００２】
半導体を用いた電子機器の小型化、大容量化、高性能化等の進行に伴い、高密度に実装された半導体からの発熱量は益々大きくなっている。例えば、パソコンの中央演算装置や電気自動車のモーターの制御に用いられる半導体装置の安定動作には、放熱のためにヒートシンクや放熱フィンが不可欠になっており、半導体装置とヒートシンク等を結合する部材として絶縁性と熱伝導性と両立可能な素材が求められている。【０００３】
また一般に、半導体装置等が実装されるプリント基板等の絶縁材料には有機材料が広く用いられている。これらの有機材料は、絶縁性は高いものの熱伝導性が低く、半導体装置等の放熱への寄与は大きくなかった。一方、半導体装置等の放熱のために、無機セラミックス等の無機材料が用いられる場合がある。これらの無機材料は、熱伝導性は高いもののその絶縁性は有機材料と比較して十分とは言い難く、高い絶縁性と熱伝導性とを両立可能な材料が求められている。【０００４】
上記に関連して、樹脂にフィラーと呼ばれる熱伝導性の高い無機充填剤を複合した材料が種々検討されている。例えば、溶融粘度が低く高フィラー充填が可能であるエポキシ樹脂組成物が知られている（例えば、特開２００１−０５５４２５号公報参照）。また、一般的なビスフェノールＡ型エポキシ樹脂とアルミナフィラーとの複合系からなる硬化物が知られており、キセノンフラッシュ法では３．８Ｗ／ｍＫ、温度波熱分析法では４．５Ｗ／ｍＫの熱伝導率が達成可能とされている（例えば、特開２００８−１３７５９号公報参照）。同様に、特殊なエポキシ樹脂とアミン系の硬化剤とアルミナフィラーとの複合系からなる硬化物が知られており、キセノンフラッシュ法では９．４Ｗ／ｍＫ、温度波熱分析法では１０．４Ｗ／ｍＫの熱伝導率が達成可能とされている（例えば、特開２００８−１３７５９号公報参照）。【０００５】
さらに熱伝導性に優れた熱硬化性樹脂硬化物として、窒化ホウ素と、エポキシ樹脂、アミン系硬化剤、及び硬化触媒等のポリマー成分とが含有されている熱伝導性樹脂組成物において、温度波熱分析法で熱伝導率６Ｗ／ｍＫ〜１１Ｗ／ｍＫを達成可能とされている（例えば、特開２００８−１８９８１８号公報参照）。
【発明の概要】
【発明が解決しようとする課題】
【０００６】
しかしながら、特開２００１−０５５４２５号公報、特開２００８−１３７５９号公報及び特開２００８−１８９８１８号公報に記載の熱伝導性樹脂硬化物では、熱伝導性、接着強度及び絶縁性のすべてを高いレベルで満足することが困難である場合があった。特に数十μｍの樹脂厚さで絶縁性を確保しなければならない樹脂シートであると、樹脂の厚さ方向にかかる電界強度が高くなるため、チップ近くで高温に曝されることや外部環境の温度変化，湿度などを考慮すると、絶縁に関する長期信頼性の確保が非常に難しい。本発明は、熱伝導性、接着強度及び絶縁性のすべてに優れる樹脂シート硬化物、並びに、該樹脂シート硬化物を形成しうる樹脂シート及び樹脂組成物を提供することを課題とする。また本発明は、前記樹脂シートを用いて構成される樹脂シート積層体、樹脂シート積層体硬化物、半導体装置、並びにＬＥＤ装置を提供することを課題とする。
【課題を解決するための手段】
【０００７】
前記課題を解決するための具体的手段は以下の通りである。
＜１＞  エポキシ樹脂モノマーと、下記一般式（Ｉ）で表される構造単位を有する化合物を含むノボラック樹脂と、フィラーとを含み、前記フィラーが、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有する樹脂組成物である。
【化１】
2012133587.tif 000003
【０００８】
一般式（Ｉ）中、Ｒ１は、アルキル基、アリール基、又はアラルキル基を表す。Ｒ２及びＲ３は、それぞれ独立して水素原子、アルキル基、アリール基、又はアラルキル基を表す。ｍは０〜２の数を、ｎは１〜７の数を表す。【０００９】
＜２＞  エポキシ樹脂モノマーと、下記一般式（Ｉ）で表される構造単位を有する化合物を含むノボラック樹脂と、体積平均粒子径が０．０１μｍ以上１μｍ未満である第一のフィラー、体積平均粒子径が１μｍ以上１０μｍ未満である第二のフィラー、及び体積平均粒子径が１０μｍ以上１００μｍ以下であり、窒化ホウ素粒子を含む第三のフィラーと、を含む樹脂組成物である。【００１０】
【化２】
2012133587.tif 000004
【００１１】
一般式（Ｉ）中、Ｒ１は、アルキル基、アリール基、又はアラルキル基を表す。Ｒ２及びＲ３は、それぞれ独立して水素原子、アルキル基、アリール基、又はアラルキル基を表す。ｍは０〜２の実数を、ｎは１〜７の実数を表す。【００１２】
＜３＞  前記第一のフィラーが酸化アルミニウム粒子を含有する、前記＜２＞に記載の樹脂組成物である。【００１３】
＜４＞  前記第一のフィラー、第二のフィラー及び第三のフィラーの総体積中における前記第一のフィラーの含有率が１体積％〜１５体積％であり、前記第二のフィラーの含有率が１０体積％〜４０体積％であり、前記第三のフィラーの含有率が４５体積％〜８０体積％である、前記＜２＞、又は＜３＞に記載の樹脂組成物である。【００１４】
＜５＞  前記ノボラック樹脂は、ノボラック樹脂を構成するフェノール化合物を更に含み、該フェノール化合物の含有比率が５質量％以上５０質量％以下である前記＜１＞〜＜４＞のいずれか１つに記載の樹脂組成物である。【００１５】
＜６＞  前記＜１＞〜＜５＞のいずれか１つに記載の樹脂組成物を平均厚さが８０μｍ以上２５０μｍ以下のシート状に成型してなる樹脂シートである。【００１６】
＜７＞  表面の算術平均粗さが１．０μｍ以上２．５μｍ以下である前記＜６＞に記載の樹脂シートである。【００１７】
＜８＞  前記＜１＞〜＜５＞のいずれか１項に記載の樹脂組成物から形成される第一の樹脂層及び第二の樹脂層の積層体である前記＜６＞又は＜７＞に記載の樹脂シートである。【００１８】
＜９＞  前記積層体の一方の面上に金属箔を更に有し、他方の面上にポリエチレンテレフタレートフィルムを更に有する前記＜８＞に記載の樹脂シートである。【００１９】
＜１０＞  前記＜６＞〜＜８＞のいずれか１つに記載の樹脂シートの熱処理物である樹脂シート硬化物である。【００２０】
＜１１＞  前記＜６＞〜＜８＞のいずれか１つに記載の樹脂シートと、前記樹脂シートの少なくとも一方の面上に配置された金属板又は放熱板と、を有する樹脂シート積層体である。【００２１】
＜１２＞  前記＜１１＞に記載の樹脂シート積層体の熱処理物である樹脂シート積層体硬化物である。【００２２】
＜１３＞  前記＜６＞〜＜８＞のいずれか１つに記載の樹脂シートの少なくとも一方の面上に、金属板又は放熱板を配置する工程と、前記樹脂シートに熱を与えて前記樹脂シートを硬化させる工程と、を有する樹脂シート積層体硬化物の製造方法である。【００２３】
＜１４＞  半導体素子と、前記半導体素子上に配置された前記＜１０＞に記載の樹脂シート硬化物と、を備える半導体装置である。【００２４】
＜１５＞  ＬＥＤ素子と、前記＜１０＞に記載の樹脂シート硬化物と、基板とがこの順に積層されたＬＥＤ装置である。
【発明の効果】
【００２５】
本発明によれば、熱伝導性、接着強度及び絶縁性のすべてに優れる樹脂シート硬化物、並びに、該樹脂シート硬化物を形成しうる樹脂シート及び樹脂組成物を提供することができる。特に、高温高湿下での絶縁性に優れた樹脂シートを提供することができる。また本発明によれば、前記樹脂シートを用いて構成される樹脂シート積層体、樹脂シート積層体硬化物、半導体装置、並びにＬＥＤ装置を提供することができる。
【図面の簡単な説明】
【００２６】
【図１】本発明にかかる樹脂シートを用いて構成されたパワー半導体装置の構成の一例を示す概略断面図である。
【図２】本発明にかかる樹脂シートを用いて構成されたパワー半導体装置の構成の一例を示す概略断面図である。
【図３】本発明にかかる樹脂シートを用いて構成されたパワー半導体装置の構成の一例を示す概略断面図である。
【図４】本発明にかかる樹脂シートを用いて構成されたパワー半導体装置の構成の一例を示す概略断面図である。
【図５】本発明にかかる樹脂シートを用いて構成されたパワー半導体装置の構成の一例を示す概略断面図である。
【図６】本発明にかかる樹脂シートを用いて構成されたパワー半導体装置の構成の一例を示す概略断面図である。
【図７】本発明にかかる樹脂シートを用いて構成されたＬＥＤライトバーの構成の一例を示す概略断面図である。
【図８】本発明にかかる樹脂シートを用いて構成されたＬＥＤ電球の構成の一例を示す概略断面図である。
【図９】本発明にかかる樹脂シートを用いて構成されたＬＥＤ電球の構成の一例を示す概略断面図である。
【図１０】本発明にかかる樹脂シートを用いて構成されたＬＥＤ基板の構成の一例を示す概略断面図である。
【図１１】本発明にかかる樹脂シートに含有されるフィラーの粒子径分布の一例を示す図である。
【図１２】本発明にかかる樹脂シートに含有されるフィラーの粒子径分布の一例を示す図である。
【発明を実施するための形態】
【００２７】
本明細書において「工程」との語は、独立した工程だけではなく、他の工程と明確に区別できない場合であってもその工程の所期の作用が達成されれば、本用語に含まれる。また「〜」を用いて示された数値範囲は、「〜」の前後に記載される数値をそれぞれ最小値及び最大値として含む範囲を示す。さらに組成物中の各成分は、組成物中に各成分に該当する物質が複数存在する場合、特に断らない限り、組成物中に存在する当該複数の物質の合計量を意味する。
【００２８】
＜樹脂組成物＞
本発明の第一の態様である樹脂組成物は、エポキシ樹脂モノマーと、下記一般式（Ｉ）で表される構造単位を有する化合物を含むノボラック樹脂と、フィラーとを含み、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有する。前記樹脂組成物は必要に応じてその他の成分を更に含んでいてもよい。
【００２９】
また本発明の第二の態様である樹脂組成物は、エポキシ樹脂モノマーと、下記一般式（Ｉ）で表される構造単位を有する化合物を含むノボラック樹脂と、体積平均粒子径が０．０１μｍ以上１μｍ未満である第一のフィラー、体積平均粒子径が１μｍ以上１０μｍ未満である第二のフィラー、及び体積平均粒子径が１０μｍ以上１００μｍ以下であり、窒化ホウ素粒子を含む第三のフィラーとを含有する。前記樹脂組成物は必要に応じてその他の成分を更に含んでいてもよい。
【００３０】
【化３】
2012133587.tif 000005
【００３１】
一般式（Ｉ）中、Ｒ１は、アルキル基、アリール基、又はアラルキル基を表す。Ｒ２及びＲ３は、それぞれ独立して水素原子、アルキル基、アリール基、又はアラルキル基を表す。ｍは０〜２の数を、ｎは１〜７の数を表す。
【００３２】
かかる構成の樹脂組成物を含む樹脂シートは、硬化前での絶縁性、金属板や放熱板に対する接着性に優れる。また、かかる樹脂シートを熱処理して熱硬化することで、熱伝導性、接着性及び絶縁性のすべてに優れる樹脂シート硬化物を構成することができる。特に、前記樹脂シートは高温高湿下での絶縁性に優れる。これは例えば以下のように考えることができる。
【００３３】
すなわち、エポキシ樹脂モノマーと特定構造を有するノボラック樹脂とを含むことで、硬化前において高い接着性と絶縁性を発現すると考えることができる。またエポキシ樹脂モノマーと特定構造のノボラック樹脂との組み合わせで接着強度と絶縁性を維持しつつ、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含むことで、熱処理して硬化した後に、フィラーの熱伝導パス形成効果により特に優れた熱伝導性を発現すると考えることができる。
【００３４】
またＢステージ状態では、高極性の分子骨格を有するノボラック樹脂が金属板に対して良好な粘着性を発現していると考えられる。これはノボラック樹脂中に水酸基が多く、水素結合が生じて粘性が高いこと，金属板表面の金属酸化物との間に静電相互作用が生じやすいことが考えられる。また、ベンゼン環とベンゼン環の間に回転しやすいメチレン骨格を有するため、ベンゼン環骨格の向きを変え易い。そのため、金属板表面に官能基を向けることができ、濡れ性も良好であると考える。さらに、流動し過ぎない範囲のモノマー分率や分子量分布を有しているノボラック樹脂を用いることでより良好な樹脂の濡れ性と粘着性を発現することができる。また、接着界面の樹脂濡れ性が良いため、短期の絶縁破壊の原因となり易い接着界面ボイドが出来難く、絶縁破壊電圧を向上させることができると考えられる。
【００３５】
さらにＣステージ状態では、銅やアルミなどの金属板表面の金属原子に対して、水酸基が配位結合を形成することで良好な接着強度を発現できると考えられる。前記ノボラック樹脂は、水酸基当量が小さく、かつ、水酸基が隣り合っていないため立体障害も少なく架橋反応し易い構造であるという特徴を有する。そのため、Ｃステージ状態では高架橋密度を有するため、高弾性率、高熱伝導率、湿度が進入し難い硬化物を形成できると考えられる。更に、酸化アルミニウム表面は金属酸化物であるため塩基性を帯びており、ノボラック樹脂の水酸基と配位結合を形成し易く、樹脂とフィラー界面とが良好に接着できると考えられる。さらに熱伝導の媒体であるフォノンの散乱が置き難く熱抵抗が小さくなることや、湿度が進入し難いといった効果が考えられる。
【００３６】
１０μｍ以上１００μｍ以下の体積平均粒子径を有するフィラーが窒化ホウ素粒子を含むことで、樹脂の高熱伝導の効果と合わせて熱伝導率を飛躍的に向上できる。窒化ホウ素のモース硬度は２であり、他のアルミナや窒化アルミ等の絶縁性セラミックス（例えば、硬度８）と比較して低くて柔らかく、変形し易いことが特徴である。樹脂の成形時に外力がかかる場合、樹脂シート中の比較的大きな粒子径を有する窒化ホウ素粒子が変形し、その変形の際にフィラー間に存在する樹脂を排除することで、フィラー同士が容易に接近することが出来る。このため、樹脂シート内部に窒化ホウ素粒子が連続した構造が形成し易くなり、熱伝導率が向上する。更に、比較的大きな粒子径を有する窒化ホウ素粒子の周囲をより小さい粒子径を有するフィラーが埋めることで、充填率を高めることが出来、熱伝導パスを太くできるため熱伝導性を高められる。
【００３７】
前記第一の態様の樹脂組成物は、例えば、エポキシ樹脂モノマーと、上記一般式（Ｉ）で表される構造単位を有する化合物を含むノボラック樹脂と、体積平均粒子径が０．０１μｍ以上１μｍ未満である第一のフィラー、体積平均粒子径が１μｍ以上１０μｍ未満である第二のフィラー、及び体積平均粒子径が１０μｍ以上１００μｍ以下であり、窒化ホウ素粒子を含む第三のフィラーとを含有することで構成することができる。
【００３８】
（フィラー）
前記樹脂組成物はフィラーを含む。前記フィラーは、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有する窒化ホウ素粒子を含む。かかる粒子径分布を有するフィラーは例えば粒子径分布において単一のピークを有する少なくとも３種のフィラーを組み合わせて構成することができる。具体的には例えば、体積平均粒子径が０．０１μｍ以上１μｍ未満である第一のフィラーと、体積平均粒子径が１μｍ以上１０μｍ未満である第二のフィラーと、体積平均粒子径が１０μｍ以上１００μｍ以下であり、窒化ホウ素粒子を含む第三のフィラーとを少なくとも含むことで構成することができる。また粒子径分布において２以上のピークを有する複数のフィラーを組み合わせて構成することもできる。フィラーの粒子径分布が前記構成を有することで、フィラーの充填率が向上し、熱伝導性がより効果的に向上する。
【００３９】
前記フィラーは、少なくとも３種の体積平均粒子径が異なるフィラーを含むことが好ましい。すなわち前記フィラーは、体積平均粒子径が０．０１μｍ以上１μｍ未満である第一のフィラーと、体積平均粒子径が１μｍ以上１０μｍ未満である第二のフィラーと、体積平均粒子径が１０μｍ以上１００μｍ以下であり、窒化ホウ素粒子を含む第三のフィラーとを少なくとも含むことが好ましい。また、第一のフィラーは酸化アルミニウム粒子を含むことが好ましい。
【００４０】
前記第一のフィラーは、体積平均粒子径が０．０１μｍ以上１μｍ未満であるが、分散性の観点から、０．０５μｍ以上０．８μｍ以下であることが好ましく、充填性の観点から、０．１μｍ以上０．６μｍ以下であることがより好ましい。
【００４１】
また前記第二のフィラーは、体積平均粒子径が１μｍ以上１０μｍ未満であるが、樹脂溶融粘度の観点から、２μｍ以上８μｍ以下であることが好ましく、充填性の観点から、２μｍ以上６μｍ以下であることがより好ましい。
【００４２】
さらに前記第三のフィラーは、体積平均粒子径が１０μｍ以上１００μｍ以下であるが、フィラー充填性の観点から、１０μｍ以上８０μｍ以下であることが好ましく、接着性の観点から、１０μｍ以上６０μｍ以下であることがより好ましく、１５μｍ以上５５μｍ以下であることが更に好ましく、２０μｍ以上５０μｍ以下であることが特に好ましい。また前記第三のフィラーの体積平均粒子径は、絶縁性の観点からは１５μ以上であることが好ましく、２０μｍ以上であることがより好ましく、３０μｍ以上であることが更に好ましい。
体積平均粒子径が異なる３種のフィラーを含むことで、フィラーの充填率が向上し、熱伝導性がより効果的に向上する。
【００４３】
前記フィラーが上記のように体積平均粒子径が異なる３種のフィラーを含むことで、横軸に粒子径を縦軸に頻度をとって、樹脂組成物に含まれるフィラー全体の粒子径分布を測定すると、粒子径が０．０１μｍ以上１μｍ未満の範囲、１μｍ以上１０μｍ未満の範囲及び１０μｍ以上１００μｍ以下の範囲のそれぞれにピークを有する粒子径分布を示すことができる。
【００４４】
尚、前記フィラーの粒子径分布は、レーザー回折法で測定することができる。レーザー回折法を用いる場合、まず樹脂組成物又は樹脂シート（硬化物を含む）からフィラーを抽出し、レーザー回折散乱粒度分布測定装置（例えば、ベックマン・コールター社製、ＬＳ２３０）を用いることで測定可能である。具体的には、有機溶剤等や硝酸、王水などを用いて、樹脂組成物又は樹脂シートからフィラー成分を抽出し、超音波分散機などで十分に分散する。この分散液の粒子径分布を測定することでフィラーの粒子径分布を測定することができる。またフィラーの粒子径分布における各ピークに属する粒子群の体積を算出することで、フィラーの総体積中における各ピークに属する粒子群の体積含有率を算出することができる。
【００４５】
また樹脂シート又はその硬化物の断面を走査型電子顕微鏡にて観察することでフィラーの粒子径分布を測定することができる。具体的には、これらの樹脂シート又はその硬化物を透明なエポキシ樹脂に埋め込み、ポリッシャーやスラリー、イオンミリング，ＦＩＢ（集束イオンビーム）などで研磨して、樹脂シート又はその硬化物の断面を露出させる。この断面を走査型電子顕微鏡にて直接観察することで、フィラーの粒子径分布を実測することが可能になる。またＦＩＢ装置（集束イオンビームＳＥＭ）などを用いて、研磨と二次元の断面観察を繰り返し行い、三次元構造解析を行なってフィラーの粒子径分布を測定することもできる。さらにフィラーの粒子径分布における各ピークに属する粒子群の体積を算出することで、フィラーの総体積中における各ピークに属する粒子群の体積含有率を算出することができる。
【００４６】
図１１及び図１２に前記樹脂シートに含有されるフィラーの粒子径分布の一例を示す。図１１及び図１２に示すように、粒子径が０．０１μｍ以上１μｍ未満の範囲、粒子径が１μｍ以上１０μｍ未満の範囲、及び粒子径が１０μｍ以上１００μｍ以下の範囲のそれぞれの範囲に粒子径分布のピークが存在する。このような粒子径分布を持っているフィラーを含む樹脂組成物を用いて樹脂シートを構成することで、熱伝導性及び絶縁性等の機能を十分に発現することができる。
【００４７】
前記第一のフィラー、第二のフィラー及び第三のフィラーは、熱伝導性及び絶縁性の観点から、前記第一のフィラーの体積平均粒子径に対する第二のフィラーの体積平均粒子径の比（第二のフィラーの体積平均粒子径／第一のフィラーの体積平均粒子径）が５〜５０であることが好ましく、充填性と熱伝導性の観点から、６〜２０であることがより好ましい。また熱伝導性及び絶縁性の観点から、前記第二のフィラーの体積平均粒子径に対する第三のフィラーの体積平均粒子径の比（第三のフィラーの体積平均粒子径／第二のフィラーの体積平均粒子径）が３〜４０であることが好ましく、５〜３０であることがより好ましい。
【００４８】
前記第一のフィラー、第二のフィラー及び第三のフィラーは、それぞれ所定の体積平均粒子径を有するものであれば、その粒子径分布は特に制限されない。前記第一のフィラー、第二のフィラー及び第三のフィラーは、熱伝導性の観点から、広い粒子径分布を有することが好ましい。
【００４９】
また前記フィラーが前記第一のフィラー、第二のフィラー及び第三のフィラーを含む場合、前記フィラーは全体として前記第一のフィラー、第二のフィラー及び第三のフィラーを含むものであればよい。すなわち、フィラー全体の粒子径分布を測定した場合に、体積平均粒子径が０．０１μｍ以上１μｍ未満の第一のフィラーに対応するピークと、体積平均粒子径が１μｍ以上１０μｍ未満の第二のフィラーに対応するピークと、体積平均粒子径が１０μｍ以上１００μｍ以下の第三のフィラーに対応するピークと、の少なくとも３つのピークが観測されればよい。
【００５０】
かかる態様のフィラーは、例えば、粒子径分布において単一のピークを示す前記第一のフィラー、第二のフィラー及び第三のフィラーをそれぞれ混合して構成してもよく、また、粒子径分布において２以上のピークを有するフィラーを適宜組み合わせて構成してもよい。
【００５１】
前記フィラーにおける前記第一のフィラー、第二のフィラー及び第三のフィラーの含有量は特に制限されない。各フィラーの含有量は、より効果的に熱伝導性を向上させる観点から、第三のフィラーの含有比率を極力高くし、次に第二のフィラーの含有比率を高くすることが好ましい。このように体積平均粒子径が異なる少なくとも３種のフィラーの含有比率（体積基準）を調整することで熱伝導性がより効果的に向上する。具体的には、第一のフィラー、第二のフィラー及び第三のフィラーの総体積中における体積基準の含有率は、第一のフィラーの含有率が１体積％〜１５体積％であって、第二のフィラーの含有率が１０体積％〜４０体積％であって、第三のフィラーの含有率が４５体積％〜８０体積％であることが好ましい。熱伝導率の観点から、第一のフィラーの含有率が６体積％〜１５体積％であって、第二のフィラーの含有率が１８体積％〜３５体積％であって、第三のフィラーの含有率が５０体積％〜７０体積％であることがより好ましい。さらにフィラ充填性の観点から、第一のフィラーの含有率が７体積％〜１２体積％であって、第二のフィラーの含有率が２０体積％〜３０体積％であって、第三のフィラーの含有率が５５体積％〜７０体積％であることがさらに好ましい。
【００５２】
また各フィラーの含有量は、充填性と熱伝導性の観点から、第一のフィラーの含有量に対する第二のフィラーの含有比が０．５〜４０であり、第一のフィラーの含有量に対する第三のフィラーの含有比が３〜８０であることが好ましく、第一のフィラーの含有量に対する第二のフィラーの含有比が１〜７であり、第一のフィラーの含有量に対する第三のフィラーの含有比が４〜１５であることがより好ましく、第一のフィラーの含有量に対する第二のフィラーの含有比が１．５〜４．５であり、第一のフィラーの含有量に対する第三のフィラーの含有比が４．５〜１０であることがさらに好ましい。
【００５３】
前記フィラーは、充填性と熱伝導性の観点から、第一のフィラー、第二のフィラー及び第三のフィラーの体積平均粒子径がそれぞれ０．０１μｍ以上１μｍ未満、１μｍ以上１０μｍ未満及び１０μｍ以上１００μｍ以下であり、第一のフィラー、第二のフィラー及び第三のフィラーの含有率が体積基準でそれぞれ１％〜１５％、１０〜４０及び４５〜８０％であることが好ましい。また第一のフィラー、第二のフィラー及び第三のフィラーの体積平均粒子径がそれぞれ０．０５μｍ以上０．８μｍ未満、２μｍ以上８μｍ未満及び２０μｍ以上８０μｍ以下であり、第一のフィラー、第二のフィラー及び第三のフィラーの含有率が体積基準でそれぞれ５％〜１３％、１５％〜３５％、及び５０％〜７３％であることがより好ましい。さらに第一のフィラー、第二のフィラー及び第三のフィラーの体積平均粒子径がそれぞれ０．１μｍ以上０．６μｍ未満、２μｍ以上６μｍ未満及び３０μｍ以上６０μｍ以下であり、第一のフィラー、第二のフィラー及び第三のフィラーの含有率が体積基準でそれぞれ７％〜１３％、２０％〜３０％及び５５％〜７０％であることが更に好ましい。
【００５４】
前記フィラーは粒子径が１０μｍ以上１００μｍ以下の窒化ホウ素粒子を含む。前記窒化ホウ素粒子は、前記第三のフィラーとしてフィラーに含まれることが好ましい。フィラーが、粒子径が１０μｍ以上１００μｍ以下の窒化ホウ素粒子を含むことで熱伝導性が飛躍的に向上する。前記窒化ホウ素粒子の粒子形状としては特に制限はなく、球形、丸み状、破砕状、りん片状等が挙げられる。また窒化ホウ素粒子は凝集粒子であることも好ましい。前記窒化ホウ素粒子の粒子形状は、充填性と熱伝導性の観点から、球形及び丸み状が好ましく、球形及び丸み状の凝集粒子であることがより好ましい。
【００５５】
これは例えば、以下のように考えることができる。窒化ホウ素のモース硬度は２であり、他のアルミナや窒化アルミニウム等の絶縁性セラミックス（例えば、硬度８）と比較して低くて、柔らかい。さらに球形や丸み状といった粒子形状の窒化ホウ素は１次粒子が凝集した形になっており、粒子内部に空洞が存在し、溶融した樹脂よりは硬いながら、粒子自体も変形し易いものになっている。このため、外力により容易に変形することができ、後述する加熱加圧工程、ラミネート工程、及びプレス工程の際に変形が可能であり、この変形の際にフィラー間の樹脂を排除することができる。このため、フィラー同士が容易に接近することができ、樹脂シート及び樹脂シート硬化物の内部に窒化ホウ素粒子が連続して接触している構造が形成し易くなり、熱伝導性が飛躍的に向上すると考えることができる。なお、窒化ホウ素よりも熱伝導性が高いフィラーとして窒化アルミニウムが知られているが、粒子として硬くて変形し難いため、連続層が生じ難く、窒化ホウ素より熱伝導性の向上効果が小さいと考えられる。
【００５６】
前記フィラーに含まれる窒化ホウ素粒子の含有率は特に制限されない。熱伝導性の観点から、フィラー総体積を１００体積％とした場合、１５体積％以上９０体積％以下であることが好ましく、接着性の観点から３０体積％以上８５体積％以下であることがより好ましく、熱伝導性の観点から３５体積％以上８０体積％以下であることがさらに好ましい。
【００５７】
前記フィラーが窒化ホウ素粒子を含んでいることは、樹脂組成物中又はシートの組織を顕微鏡にて直接観察する手法が有効である。例えば、樹脂シート又はその硬化物の断面をＳＥＭ（走査型電子顕微鏡）にて観察することで、樹脂組成物中のフィラーの結晶形を確認すること、更に、ＳＥＭ−ＥＤＸ（エネルギー分散型Ｘ線分光器）を用い、フィラーの元素を定性することで確認できる。
【００５８】
前記第三のフィラーは、窒化ホウ素粒子に加えて、その他の絶縁性を有する無機化合物粒子をさらに含んでいてもよい。第三のフィラーが含みうる窒化ホウ素以外のその他の絶縁性を有する無機化合物としては、後述する第一のフィラー及び第二のフィラーと同様のものを挙げることができる。
【００５９】
一方、第一のフィラー及び第二のフィラーとしては、絶縁性を有する無機化合物粒子であれば特に制限はない。前記無機化合物粒子は、高い熱伝導性を有するものであることが好ましい。第一のフィラー及び第二のフィラーの具体例としては、酸化アルミニウム、酸化マグネシウム、窒化ホウ素、窒化アルミニウム、窒化ケイ素、タルク、マイカ、水酸化アルミニウム、硫酸バリウム等の無機化合物粒子を挙げることができる。中でも、熱伝導性や絶縁性の観点から、酸化アルミニウム、窒化ホウ素、及び窒化アルミニウムからなる群より選ばれる少なくとも１種の無機化合物粒子であることが好ましい。これらのフィラーの材質としては、１種類単独であっても、２種類以上を併用してもよい。
【００６０】
前記、第一のフィラーには、酸化アルミニウム粒子を含んでいることが好ましい。これにより耐湿絶縁性をより高めることが出来る。この理由について以下のように考える。金属銅と接している熱伝導性樹脂硬化物において、恒温恒湿下で発生するトリー状の銅マイグレーションは、誘電率の異なる樹脂とフィラーとの界面に沿って発生することが知られている。このため、フィラーの比表面積を大きくすること、フィラーと樹脂の界面の結合を強固にすること、樹脂の架橋密度を高くすること等を行うことにより、トリー状の銅マイグレーションの進行速度を低下させることができ、長期絶縁信頼性に優れる樹脂組成物とすることができると考えられる。ここで、粒子径が最も小さい第一のフィラーは質量当たりの表面積が最も大きくなるため、耐湿信頼性に影響することが考えられる。従って第一のフィラーが樹脂との結合性に優れる酸化アルミニウム粒子を含むことで、絶縁信頼性をより向上させることができると考えられる。また、前述のノボラック樹脂を用いた硬化物は高架橋密度を有するため、トリー状の銅マイグレーションの進展が、更にし難くなると考えられる。
【００６１】
前記第一のフィラーが酸化アルミニウム粒子を含む場合、耐湿信頼性の観点から、前記酸化アルミニウム粒子は比表面積２ｍ２／ｇ以上であることが好ましい。また耐湿信頼性の観点から、前記酸化アルミニウムは純度９９質量％以上の酸化アルミニウム粒子であることもまた好ましい。
【００６２】
前記フィラーの粒子形状としては特に制限はなく、球形、丸み状、破砕状、りん片状、凝集粒子状等が挙げられる。前記第一のフィラー及び第二のフィラーは、充填性と熱伝導性の観点から、丸み状、球形又は凝集粒子状が好ましい。
【００６３】
前記樹脂組成物中のフィラー含有量は特に制限されない。フィラー含有量は、熱伝導性と接着性の観点から、樹脂組成物の全固形分体積中５０体積％〜９０体積％であることが好ましく、熱伝導性の観点から、５０体積％〜８５体積％であることがより好ましい。なお、樹脂組成物の全固形分体積とは、樹脂組成物を構成する成分のうち非揮発性成分の総体積を意味する。
【００６４】
（ノボラック樹脂）
前記樹脂組成物は、下記一般式（Ｉ）で表される構造単位を有する化合物の少なくとも１種を含むノボラック樹脂（以下、「特定ノボラック樹脂」ともいう）を含む。ノボラック樹脂は、例えば硬化剤として作用し、後述するエポキシ樹脂モノマーと反応して樹脂硬化物を形成し、絶縁性と接着性を発現する。特定構造を有する化合物を含むノボラック樹脂と、窒化ホウ素や酸化アルミニウムを含むフィラーとを含むことで、硬化前には絶縁性と接着性、硬化後に優れた熱伝導性、絶縁性と接着性を示すことができる。また前記特定ノボラック樹脂は、ノボラック樹脂を構成するフェノール化合物であるモノマーをさらに含むことが好ましい。
【００６５】
【化４】
2012133587.tif 000006
【００６６】
上記一般式（Ｉ）においてＲ１は、アルキル基、アリール基、又はアラルキル基を表す。Ｒ１で表されるアルキル基、アリール基、及びアラルキル基は、可能であれば置換基をさらに有していてもよい。該置換基としては、アルキル基、アリール基、ハロゲン原子、及び水酸基等を挙げることができる。
【００６７】
ｍは０〜２の数を表す。ｍが２の場合、２つのＲ１は同一であっても異なってもよい。ｍは、接着性と熱伝導性の観点から、０又は１であることが好ましく、０であることがより好ましい。ｎは１〜７の数であり、一般式（Ｉ）で表される構造単位の繰り返し数である。前記特定ノボラック樹脂が複数の一般式（Ｉ）で表される構造単位を有する化合物を含む場合、ｎは、接着性と熱伝導性の観点から、その平均値が１．７〜６．５であることが好ましく、２．４〜６．１であることがより好ましい。
【００６８】
前記特定ノボラック樹脂は、上記一般式（Ｉ）で表される構造単位を有する化合物の少なくとも１種を含むものであればよく、上記一般式（Ｉ）で表される構造単位を有する化合物の２種以上を含むものであってもよい。
【００６９】
特定ノボラック樹脂は、一般式（Ｉ）で表される構造単位を有する化合物を含むことから、フェノール化合物としてレゾルシノールに由来する部分構造を少なくとも含む。前記特定ノボラック樹脂は、レゾルシノール以外のフェノール化合物に由来する部分構造の少なくとも１種をさらに含んでいてもよい。レゾルシノール以外のフェノール化合物としては、フェノール、クレゾール、カテコール、ヒドロキノン、１，２，３−トリヒドロキシベンゼン、１，２，４−トリヒドロキシベンゼン、１，３，５−トリヒドロキシベンゼン等を挙げることができる。前記ノボラック樹脂は、これらに由来する部分構造を１種単独でも、２種以上組み合わせて含んでいてもよい。ここでフェノール化合物に由来する部分構造とは、フェノール化合物のベンゼン環部分から水素原子を１個又は２個取り除いて構成される１価又は２価の基を意味する。水素原子が取り除かれる位置は特に限定されない。
【００７０】
前記特定ノボラック樹脂におけるレゾルシノール以外のフェノール化合物に由来する部分構造としては、熱伝導性、接着性、保存安定性の観点から、フェノール、クレゾール、カテコール、ヒドロキノン、１，２，３−トリヒドロキシベンゼン、１，２，４−トリヒドロキシベンゼン、及び１，３，５−トリヒドロキシベンゼンからなる群より選ばれる少なくとも１種に由来する部分構造であることが好ましい。
【００７１】
特定ノボラック樹脂におけるレゾルシノールに由来する部分構造の含有率については特に制限はない。熱伝導性の観点から、特定ノボラック樹脂の全質量中において、レゾルシノールに由来する部分構造の含有率が５５質量％以上であることが好ましく、更なる高い熱伝導性の観点から、８０質量％以上であることがより好ましい。特定ノボラック樹脂の全質量中におけるレゾルシノールに由来する部分構造の含有率の上限値は特に制限されない。例えば９８質量％以下であることが好ましい。
【００７２】
一般式（Ｉ）においてＲ２及びＲ３は、それぞれ独立して水素原子、アルキル基、アリール基、フェニル基又はアラルキル基を表す。Ｒ２及びＲ３で表されるアルキル基、フェニル基、アリール基及びアラルキル基は、可能であれば置換基をさらに有していてもよい。該置換基としては、アルキル基、アリール基、ハロゲン原子、水酸基等を挙げることができる。
【００７３】
本発明におけるＲ２及びＲ３としては、保存安定性と熱伝導性の観点から、水素原子、アルキル基、又はアリール基であることが好ましく、水素原子、炭素数１から４のアルキル基、又は炭素数６から１０のアリール基であることがより好ましく、水素原子又はフェニル基であることがさらに好ましく、水素原子であることが特に好ましい。さらに耐熱性の観点からは、Ｒ２及びＲ３の少なくとも一方が炭素数６から１０のアリール基（より好ましくは、フェニル基）であることもまた好ましい。
【００７４】
前記特定ノボラック樹脂は具体的には、以下に示す一般式（Ｉａ）〜一般式（Ｉｆ）のいずれかで表される構造単位を有する化合物を含むノボラック樹脂であることが好ましい。
【００７５】
【化５】
2012133587.tif 000007
【００７６】
一般式(Ｉａ)〜一般式（Ｉｆ）において、ｉ、ｊはそれぞれのフェノール化合物に由来する構造単位の含有比率（質量％）を表す。ｉは２質量％〜３０質量％、ｊは７０質量％〜９８質量％であり、ｉとｊの合計は１００質量％である。
【００７７】
前記特定ノボラック樹脂は、熱伝導性の観点から、一般式（Ｉａ）及び一般式（Ｉｅ）のいずれかで表される構造単位を含み、ｉが２質量％〜２０質量％であって、ｊが８０質量％〜９８質量％であることが好ましく、弾性率と線膨張率の観点から、一般式（Ｉａ）で表される構造単位を含み、ｉが５質量％〜１０質量％であって、ｊが９０質量％〜９５質量％であることがより好ましい。
【００７８】
特定ノボラック樹脂は上記一般式（Ｉ）で表される構造単位を有する化合物を含むものであるが、下記一般式（ＩＩＩ）で表される化合物の少なくとも１種を含むものであることが好ましい
【００７９】
【化６】
2012133587.tif 000008
【００８０】
一般式（ＩＩＩ）中、Ｒ１１は、水素原子又は下記一般式（ＩＩＩｐ）で表されるフェノール化合物に由来する１価の基を表し、Ｒ１２はフェノール化合物に由来する１価の基を表す。また、Ｒ１、Ｒ２、Ｒ３、ｍ及びｎは、一般式（Ｉ）におけるＲ１、Ｒ２、Ｒ３、ｍ及びｎとそれぞれ同義である。Ｒ１２で表されるフェノール化合物に由来する１価の基は、フェノール化合物のベンゼン環部分から水素原子を１個取り除いて構成される１価の基であり、水素原子が取り除かれる位置は特に限定されない。
【００８１】
【化７】
2012133587.tif 000009
【００８２】
一般式（ＩＩＩｐ）中、ｐは１〜３の数を表す。また、Ｒ１、Ｒ２、Ｒ３、及びｍは、一般式（Ｉ）におけるＲ１、Ｒ２、Ｒ３、及びｍとそれぞれ同義である。
【００８３】
Ｒ１１及びＲ１２におけるフェノール化合物は、フェノール性水酸基を有する化合物であれば特に限定されない。具体的には、フェノール、クレゾール、カテコール、レゾルシノール、ヒドロキノン等を挙げることができる。中でも熱伝導性と保存安定性の観点から、クレゾール、カテコール、及びレゾルシノールからなる群より選ばれる少なくとも１種であることが好ましい。
【００８４】
前記特定ノボラック樹脂の数平均分子量としては熱伝導性や成形性の観点から、８００以下であることが好ましい。また弾性率と線膨張率の観点から、３００以上７５０以下であることがより好ましい。さらに成形性と接着強度の観点から、３５０以上５５０以下であることがより好ましい。
【００８５】
前記樹脂組成物において、上記一般式（Ｉ）で表される構造単位を有する化合物を含むノボラック樹脂は、ノボラック樹脂を構成するフェノール化合物であるモノマーを含んでいてもよい。ノボラック樹脂を構成するフェノール化合物であるモノマーの含有比率（以下、「モノマー含有比率」ということがある）としては特に制限はない。成形性、熱伝導性、及びガラス転移温度の観点から、ノボラック樹脂中に５質量％〜５０質量％であることが好ましく、高い熱伝導性やガラス転移温度の観点から、１０質量％〜４５質量％であることがより好ましく、更なる高い熱伝導性及びガラス転移温度の観点から、１５質量％〜４０質量％であることがさらに好ましい。
【００８６】
モノマー含有比率が５質量％以上であると、ノボラック樹脂の粘度上昇を抑制し、高い接着強度や優れた熱伝導性の組成物が得られる。また５０質量％以下であると、硬化の際における架橋反応により、より高密度な高次構造や三次元架橋構造が形成され、より優れた熱伝導性と耐熱性が達成できる。一方で、樹脂組成物中のモノマー含有比率が５質量％未満であると樹脂が高粘度になる傾向にあるため、成形性及び接着性が低下する場合があり、熱伝導性も低下する場合がある。モノマー含有比率が５０質量％より大きくなると、組成物の揮発分含有量が大きくなり、ボイドが出易くなる傾向にある。つまり、モノマー含有比率が５質量％〜５０質量％であることで、熱伝導性、接着性、及び絶縁性のすべてに優れることが可能になるため好ましい。
【００８７】
また樹脂組成物中のノボラック樹脂のモノマー含有比率が５質量％以上であると、樹脂組成物を用いて構成した樹脂シートにおいて、そのシート表面の算術平均粗さが２．５μｍ以下になり易いことが見出された。一方、５０質量％以下であると、シート表面の算術平均粗さが１．０μｍ以上になり易いことが見出された。これはモノマー量が樹脂シート成形時の流動性と相関している。この範囲にあると金属板などの接着時に界面ボイドが入らずに、接着が可能になると考えている。こうしたシートを用いると絶縁性や接着性、硬化時には熱伝導性がより良好な特性が得られる。以上のことから、樹脂組成物中のモノマー含有比率がシートの表面粗さと相関していると推察される。
【００８８】
樹脂組成物中のモノマー含有比率を測定する方法としては例えば、樹脂組成物を溶解して有機成分を抽出し、得られた抽出物についてＮＭＲ（核磁気共鳴）やＨＰＬＣ（高速液体クロマトグラフィ）を用いて定量する手法がある。具体的には、ＮＭＲスペクトルやＨＰＬＣのチャートにおいて、ノボラック樹脂に含有されるモノマーに対応するピーク、ノボラック樹脂に対応するピーク、エポキシ樹脂モノマーに対応するピーク等をそれぞれ同定した後に、ノボラック樹脂に含有されるモノマーの含有量と他成分の含有量を比較することで求められる。なお、フェノール化合物、エポキシ樹脂モノマーをはじめとする有機成分のスペクトルデータは公共研究機関にて公表されており、それらと比較することで同定、定量が可能になる。
【００８９】
ノボラック樹脂を構成するフェノール化合物であるモノマーとしては、レゾルシノール、カテコール、及びヒドロキノンを好ましく挙げることができる。少なくともレゾルシノールをノボラック樹脂を構成するモノマーとして含むことが好ましい。
【００９０】
前記樹脂組成物は、一般式（Ｉ）で表される化合物を含むノボラック樹脂（特定ノボラック樹脂）に加えて、その他の硬化剤の少なくとも１種を含んでいてもよい。その他の硬化剤としてはエポキシ樹脂モノマーと反応して樹脂硬化物を形成可能な化合物であれば特に制限はない。具体的には例えば、ノボラック樹脂（一般式（Ｉ）で表される化合物を含むものを除く）、芳香族アミン系硬化剤、脂肪族アミン系硬化剤、メルカプタン系硬化剤、酸無水物硬化剤などの重付加型硬化剤などを用いることができる。また、これらの硬化剤に加えてイミダゾール、トリフェニルホスフィン、及びこれらの化合物に側鎖を導入した誘導体等の硬化触媒などを用いることができる。
【００９１】
その他の硬化剤は、絶縁性と耐熱性の観点から、一般式（Ｉ）で表される化合物を含まないその他のノボラック樹脂の少なくとも１種を更に含むことが好ましい。前記その他のノボラック樹脂としては、一般式（Ｉ）で表される化合物を含まないノボラック樹脂であれば特に制限はなく、エポキシ樹脂の硬化剤として通常用いられるノボラック樹脂から適宜選択することができる。
【００９２】
樹脂組成物がその他の硬化剤を更に含む場合、その他の硬化剤の含有率は特に制限されない。熱伝導性の観点から、特定ノボラック樹脂に対して３０質量％以下であることが好ましく、５質量％以下であることがより好ましい。
【００９３】
また樹脂組成物中の特定ノボラック樹脂及び必要に応じて含まれるその他の硬化剤（以下、単に「硬化剤」と総称することがある）の総含有率としては特に制限されない。熱伝導性と接着性の観点から、樹脂組成物の全固形分中に１質量％〜１０質量％であることが好ましく、１質量％〜８質量％であることがより好ましい。また樹脂組成物中の硬化剤の含有量は、後述するエポキシ樹脂モノマーに対して当量基準で、０．８〜１．２であることが好ましく、０．９〜１．１であることがより好ましい。
【００９４】
（エポキシ樹脂モノマー）
本発明における樹脂組成物は、エポキシ樹脂モノマー（以下、単に「エポキシ樹脂」ということがある）の少なくとも１種を含む。前記エポキシ樹脂としては通常用いられる一般的なエポキシ樹脂を特に制限なく用いることができる。なかでも硬化前では低粘度であり、フィラー充填性や成形性に優れ、熱硬化後には高い耐熱性や接着性に加えて高い熱伝導性を有するものであることが好ましい。
【００９５】
エポキシ樹脂モノマーが、特定構造を有するノボラック樹脂とともに樹脂硬化物を形成することで、樹脂硬化物中に共有結合や分子間力に由来する規則性の高い高次構造を形成することができる。このため、絶縁樹脂における熱伝導の媒体であるフォノンの散乱を抑制することができ、これにより高い熱伝導性を達成することができると考えられる。
【００９６】
一般的なエポキシ樹脂の具体例としては、ビスフェノールＡ型、Ｆ型、Ｓ型、ＡＤ型等のグリシジルエーテル、水素添加したビスフェノールＡ型のグリシジルエーテル、フェノールノボラック型のグリシジルエーテル、クレゾールノボラック型のグリシジルエーテル、ビスフェノールＡ型のノボラック型のグリシジルエーテル、ナフタレン型のグリシジルエーテル、ビフェノール型のグリシジルエーテル、ジヒドロキシペンタジエン型のグリシジルエーテル、トリフェニルメタン型エポキシ樹脂、フェノールノボラック型エポキシ樹脂、クレゾールノボラック型エポキシ樹脂などが挙げられる。
【００９７】
エポキシ樹脂モノマーとして、硬化前では低粘度であり、フィラー充填性や成形性に優れ、熱硬化後には高い耐熱性や接着性に加えて高い熱伝導性を有するものであることが好ましい。例えば、２５℃で液状のエポキシ樹脂モノマーを用いることが好ましい。これにより、シート化時の柔軟性や積層時の流動性が発現し易くなる。このような２５℃で液状のエポキシ樹脂モノマーとしては、例えば、ビスフェノールＡ型やＡＤ型、これらの水素添加した樹脂やナフタレン型、反応性希釈剤とよばれる片末端がエポキシ基を有している樹脂などが上げられるが、硬化後の温度に対する弾性率変化や熱物性の観点から、ビスフェノールＡ型やＡＤ型、ナフタレン型であることが好ましい。
また、上記の２５℃で液状のエポキシ樹脂モノマーの分子量としては特には制限されないが、例えば、積層時の流動性の観点から１００以上１０００００以下であることが好ましく、２００以上５００００以下であることがより好ましく、３００以上１００００以下であることが特に好ましい。
特に分子量が５００以下のビスフェノールＡ型のグリシジルエーテル及びビスフェノールＦ型のグリシジルエーテルからなる群より選ばれる少なくとも１種の液状エポキシ樹脂を含むとシート化時の柔軟性や積層時の流動性をより向上することができる。  
特に分子量が５００以下のビスフェノールＡ型のグリシジルエーテル及びビスフェノールＦ型のグリシジルエーテルからなる群より選ばれる少なくとも１種の液状エポキシ樹脂を含むと積層時の流動性をより向上することができる。
【００９８】
前記エポキシ樹脂モノマーは多官能エポキシ樹脂を含んでいてもよい。これにより高Ｔｇ（ガラス転移温度）化、高熱伝導化をより効果的に達成することができる。多官能エポキシ樹脂としては、フェノールノボラック型エポキシ樹脂、クレゾールノボラック型エポキシ樹脂、トリフェニルメタン型エポキシ樹脂等が好ましく例示される。
【００９９】
また前記エポキシ樹脂モノマーは、熱伝導性の観点から、メソゲン基を有するエポキシ樹脂モノマーを含んでいてもよい。
【０１００】
ここでいうメソゲン基とは、エポキシ樹脂モノマーが硬化剤とともに樹脂硬化物を形成した場合に、樹脂硬化物中にメソゲン基に由来する高次構造を形成することができるものであれば特に制限はされない。なお、ここでいう高次構造とは、樹脂組成物の硬化後に分子が配向配列している状態を意味し、例えば、樹脂硬化物中に結晶構造や液晶構造が存在することである。このような結晶構造や液晶構造は、例えば、直交ニコル下での偏光顕微鏡による観察やＸ線散乱スペクトルにより、その存在を直接確認することができる。また温度変化に対する貯蔵弾性率の変化が小さくなることでも、間接的に存在を確認できる。
【０１０１】
前記メソゲン基として具体的には、ビフェニル基、ターフェニル基、ターフェニル類縁体、アントラセン基、これらがアゾメチン基やエステル基等で連結された基などが挙げられる。
【０１０２】
本発明においては、エポキシ樹脂モノマーとしてメソゲン基を有するエポキシ樹脂モノマーを用い、硬化剤とともに樹脂硬化物を構成することで、さらに高い熱伝導性を達成することができる。これは例えば、以下のように考えることができる。すなわち、分子中にメソゲン基を有するエポキシ樹脂モノマーが、硬化剤（好ましくは、特定ノボラック樹脂）とともに樹脂硬化物を形成することで、樹脂硬化物中にメソゲン基に由来する規則性の高い高次構造を形成することができる。このため、絶縁樹脂における熱伝導の媒体であるフォノンの散乱を抑制することができ、これにより高い熱伝導性を達成することができると考えられる。
【０１０３】
前記メソゲン基を有するエポキシ樹脂モノマーとして、具体的には例えば、４，４’−ビフェノールグリシジルエーテル、１−｛（３−メチル−４−オキシラニルメトキシ）フェニル｝−４−（４−オキシラニルメトキシフェニル）−１−シクロヘキセン、４−（オキシラニルメトキシ）安息香酸−１，８−オクタンジイルビス（オキシ−１，４−フェニレン）エステル、２，６−ビス［４−［４−［２−（オキシラニルメトキシ）エトキシ］フェニル］フェノキシ］ピリジン等を挙げることができる。中でも、熱伝導性の向上の観点から、１−｛（３−メチル−４−オキシラニルメトキシ）フェニル｝−４−（４−オキシラニルメトキシフェニル）−１−シクロヘキセンであることが特に好ましい。
【０１０４】
前記エポキシ樹脂は液状エポキシ樹脂を含んでいてもよい。これにより樹脂シートのＡステージ状態やＢステージ状態における樹脂軟化点を低下させることが可能となる。具体的には、シートの柔軟性を向上し取り扱い性を向上すること、接着時に溶融粘度を低下させることがある。しかし、液状エポキシ樹脂はＴｇや熱伝導性が低い場合があるので、液状エポキシ樹脂の含有量は樹脂硬化物の物性との兼ね合いで適宜選択できる。液状エポキシ樹脂の具体例については既述の通りである。
【０１０５】
前記樹脂組成物中におけるエポキシ樹脂モノマーの含有率としては特に制限はない。熱伝導性と接着性の観点から、樹脂組成物を構成する全固形分中、３質量％〜３０質量％であることが好ましく、熱伝導性の観点から、５質量％〜２５質量％であることがより好ましく、５質量％〜２０質量％であることが更に好ましい。
【０１０６】
前記樹脂組成物は、熱伝導性と高弾性率の観点から、エポキシ樹脂モノマーとしてメソゲン基を有するエポキシ樹脂モノマーを、樹脂組成物の全固形分中に３質量％〜３０質量％含むことが好ましく、４，４’−ビフェノールグリシジルエーテル、１−｛（３−メチル−４−オキシラニルメトキシ）フェニル｝−４−（４−オキシラニルメトキシフェニル）−１−シクロヘキセン、４−（オキシラニルメトキシ）安息香酸−１，８−オクタンジイルビス（オキシ−１，４−フェニレン）エステル、及び２，６−ビス［４−［４−［２−（オキシラニルメトキシ）エトキシ］フェニル］フェノキシ］ピリジンからなる群より選ばれる少なくとも１種のメソゲン基を有するエポキシ樹脂モノマーを、樹脂組成物の全固形分中に５質量％〜２５質量％含むことがより好ましい。
【０１０７】
前記樹脂組成物は、熱伝導性と耐熱性の観点から、エポキシ樹脂モノマーとして、フェノールノボラック型エポキシ樹脂、クレゾールノボラック型エポキシ樹脂、及びトリフェニルメタン型エポキシ樹脂からなる群より選ばれる少なくとも１種と、ビスフェノールＡ型のグリシジルエーテル及びビスフェノールＡＤ型のグリシジルエーテルから選ばれる少なくとも１種とを、８５：１５〜８５：１５の質量比で、樹脂組成物の全固形分中に３質量％〜３０質量％含むことが好ましく、トリフェニルメタン型エポキシ樹脂からなる群より選ばれる少なくとも１種と、ビスフェノールＡ型のグリシジルエーテル及びビスフェノールＦ型のグリシジルエーテルから選ばれる少なくとも１種とを、７０：３０〜３０：７０の質量比で、樹脂組成物の全固形分中に５質量％〜２５質量％含むことがより好ましい。
【０１０８】
（シランカップリング剤）
前記樹脂組成物は、シランカップリング剤の少なくとも１種をさらに含有してもよい。シランカップリング剤を含むことで、エポキシ樹脂及びノボラック樹脂を含む樹脂成分とフィラーとの結合性がより向上し、より高い熱伝導性とより強い接着性を達成することができる。
【０１０９】
前記シランカップリング剤としては、樹脂成分と結合する官能基、及びフィラーと結合する官能基を有する化合物であれば特に制限はなく、通常用いられるシランカップリング剤から適宜選択して用いることができる。前記フィラーと結合する官能基としては、トリメトキシシリル基、トリエトキシシリル基等のトリアルコキシシリル基を挙げることができる。また前記樹脂成分と結合する官能基としては、エポキシ基、アミノ基、メルカプト基、ウレイド基、アミノフェニル基等を挙げることができる。
【０１１０】
シランカップリング剤として具体的には例えば、３−グリシドキシプロピルトリメトキシシラン、３−グリシドキシプロピルトリエトキシシラン、３−グリシドキシプロピルメチルジメトキシシラン、２−（３，４−エポキシシクロヘキシル）エチルトリメトキシシラン、３−アミノプロピルトリエトキシシラン、３−（２−アミノエチル）アミノプロピルトリエトキシシラン、３−アミノプロピルトリメトキシシラン、３−（２−アミノエチル）アミノプロピルトリメトキシシラン、３−フェニルアミノプロピルトリメトキシシラン、３−メルカプトトリエトキシシラン、３−ウレイドプロピルトリエトキシシランなどを挙げることができる。またＳＣ−６０００ＫＳ２に代表されるシランカップリング剤オリゴマ（日立化成コーテットサンド社製）を使用することもできる。これらのシランカップリング剤は１種単独で用いても、又は２種類以上を併用することもできる。
【０１１１】
前記樹脂組成物におけるシランカップリング剤の含有率としては、特に制限はない。シランカップリング剤の含有率は、熱伝導性の観点から、樹脂組成物の全固形分質量中に、０．０２質量％〜０．８３質量％であることが好ましく、０．０４質量％〜０．４２質量％であることがより好ましい。
【０１１２】
また前記フィラーの含有量に対するシランカップリング剤の含有率は、熱伝導性、絶縁性、成形性の観点から、０．０２質量％〜１質量％であることが好ましく、より高い熱伝導性の観点から０．０５質量％〜０．５質量％であることがより好ましい。
【０１１３】
（その他の成分）
前記樹脂組成物は、上記必須成分に加えて必要に応じてその他の成分を含むことができる。その他の成分としては、有機溶剤、硬化促進剤、分散剤等を挙げることができる。
【０１１４】
（樹脂組成物の製造方法）
樹脂組成物の製造方法としては、通常行なわれる樹脂組成物の製造方法を特に制限なく用いることができる。例えば、エポキシ樹脂、ノボラック樹脂、及びフィラー等を混合する方法としては、通常の撹拌機、らいかい機、三本ロール、ボールミル等の分散機を適宜組み合わせて行うことができる。また、適当な有機溶剤を添加して、分散及び溶解を行うことができる。
【０１１５】
具体的には例えば、エポキシ樹脂、ノボラック樹脂、フィラー、及び必要に応じて添加されるシランカップリング剤を適当な有機溶剤に溶解及び分散したものに、必要に応じて硬化促進剤等のその他の成分を混合することで、樹脂組成物を得ることができる。
【０１１６】
前記有機溶剤は後述する樹脂シートの製造方法における乾燥工程にて、少なくともその一部が乾燥処理により除去されるものであることから、沸点や蒸気圧が低いものが望ましい。有機溶剤が、樹脂シート中に大量に残留していると熱伝導性や絶縁性能に影響を及ぼす場合がある。また完全に除去されるとシートが硬くなり接着性能が失われてしまう場合がある。したがって有機溶剤の選択は、乾燥方法、条件との適合が必要である。また有機溶剤は、用いる樹脂の種類やフィラーの種類、シート作製時の乾燥のし易さにより適宜選択することができる。有機溶剤としては、メタノール、エタノール、１−プロパノール、２−プロパノール、１−ブタノール、２−プロパノール、シクロヘキサノール等のアルコール類やメチルエチルケトン、シクロヘキサノン、シクロペンタノン等のケトン系溶剤やジメチルホルムアミド、ジメチルアセトアミド等の窒素系溶剤を挙げることができる。また有機溶剤は１種単独でも２種以上を組み合わせて用いることができる。
【０１１７】
＜樹脂シート＞
本発明の樹脂シートは、前記樹脂組成物を平均厚さが８０μｍ以上２５０μｍ以下のシート状に成形されてなる。樹脂シートが前記樹脂組成物から形成されることで、硬化前の保存安定性と硬化後の熱伝導性に優れる。前記樹脂組成物の詳細については既述の通りである。
【０１１８】
樹脂シートの平均厚さは８０μｍ以上２５０μｍ以下であるが、熱伝導性と絶縁性両立の観点から、９０μｍ以上２５０μｍ以下であることが好ましく、１００μｍ以上２５０μｍ以下であることがより好ましく、１１０μｍ以上２３０μｍ以下であることがさらに好ましい。樹脂シートの平均厚さは、絶縁する電圧や電流値などの電気特性、発熱体とシート間の熱抵抗値との兼ね合いで適宜選択することができる。要求される熱抵抗値が満足可能であれば、絶縁性の観点からシート厚さは厚いほうが好ましい。なお、樹脂シートの平均厚さは、マイクロメータ（例えば、ミツトヨ製マイクロメータ  ＩＰ６５）を用いて、９点の厚さを測定し、その算術平均値として与えられる。
【０１１９】
樹脂シートの表面における算術平均粗さは、長期信頼性を含めた絶縁性の観点から、１．０μｍ以上２．５μｍ以下であることが好ましく、１．２μｍ以上２．３μｍ以下であることがより好ましい。樹脂シートの表面における算術平均粗さを前記範囲とする方法としては、ラミネート処理、プレス処理、金属ロール処理等を挙げることができる。また樹脂組成物の組成を適宜選択することで算術平均粗さを前記範囲とすることもできる。なお、樹脂シートの表面における算術平均粗さは、表面粗さ測定装置（例えば、小坂研究所製表面粗さ測定機）を用いて、測定条件：１ｍｍ／ｓで測定される。
【０１２０】
前記樹脂シートは、少なくとも一方の面上に支持体を更に有することが好ましく、両方の面上に支持体を有することがより好ましい。これにより外的環境からの樹脂シートの接着面への異物の付着や衝撃から樹脂組成物を保護することができる。また前記支持体は、使用時には適時剥離して用いることが好ましい。
【０１２１】
前記支持体としては、ポリテトラフルオロエチレンフィルム、ポリエチレンテレフタレートフィルム、ポリエチレンフィルム、ポリプロピレンフィルム、ポリメチルペンテンフィルム、ポリイミドフィルム等のプラスチックフィルムなどが挙げられる。これらのプラスチックフィルムに対しては、必要に応じてプライマー塗布、ＵＶ処理、コロナ放電処理、研磨処理、エッチング処理、離型処理等の表面処理を行ってもよい。また前記支持体として、銅箔、アルミニウム箔等の金属箔やアルミニウム板などの金属を用いることもできる。
【０１２２】
前記支持体がプラスチックフィルムである場合、その平均膜厚は特に制限されない。平均膜厚は、形成する樹脂シートの平均厚さや樹脂シートの用途に応じて、当業者の知識に基づいて適宜定められる。プラスチックフィルムの平均膜厚は、経済性がよく、取り扱い性がよい点で、１０μｍ〜１５０μｍであることが好ましく、２５μｍ〜１１０μｍであることがより好ましい。
【０１２３】
また前記支持体が金属箔である場合、その平均膜厚は特に制限されず、樹脂シートの用途等に応じて適宜選択することができる。例えば、１０μｍ〜４００μｍとすることができ、ロール箔としての取り扱い性の観点から、好ましくは１８μｍ〜３００μｍである。
【０１２４】
前記樹脂シートは、前記樹脂組成物から形成される第一の樹脂層及び前記樹脂組成物から形成される第二の樹脂層の積層体であることが好ましい。すなわち前記樹脂シートは、前記樹脂組成物から形成される第一の樹脂層上に、前記樹脂組成物から形成される第二の樹脂層が積層されてなることが好ましい。これにより絶縁耐圧をより向上させることができる。前記第一の樹脂層及び第二の樹脂層を形成する樹脂組成物は、同一の組成であっても互いに異なる組成を有していてもよい。前記第一の樹脂層及び第二の樹脂層を形成する樹脂組成物は、熱伝導性の観点から、同一の組成であることが好ましい。
【０１２５】
前記樹脂シートは、前記樹脂組成物から形成される第一の樹脂層及び前記樹脂組成物から形成される第二の樹脂層の積層体であり、前記積層体の一方の面上に金属箔を更に有し、他方の面上にポリエチレンテレフタレートフィルムを更に有することが好ましい。すなわち前記樹脂シートは更に金属箔及びポリエチレンテレフタレートフィルムを有し、前記金属箔、第一の樹脂層、第二の樹脂層及びポリエチレンテレフタレートフィルムの順に積層されてなることが好ましい。これによりボイドの穴埋め効果が得られ、絶縁耐圧がより向上する傾向がある。
【０１２６】
（樹脂シートの製造方法）
前記樹脂シートの製造方法は、前記樹脂組成物を用いて、平均厚さが８０μｍ以上２５０μｍ以下のシート状の樹脂層を形成可能であれば特に制限されず、通常用いられるシート製造方法から適宜選択することができる。前記樹脂シートの製造方法として具体的には、有機溶剤を含む樹脂組成物を、支持体上に、所望の平均厚さとなるように塗布して塗布層を形成し、形成された塗布層を乾燥処理して有機溶剤の少なくとも一部を除去して樹脂層を形成する方法等を挙げることができる。
【０１２７】
樹脂組成物の塗布方法、乾燥方法については特に制限なく通常用いられる方法から適宜選択することができる。塗布方法としてはコンマコータ法、ダイコータ法、ディップ塗工法等が挙げられる。また乾燥方法としては、常圧下又は減圧下での加熱乾燥、自然乾燥や凍結乾燥等が挙げられる。
【０１２８】
塗布層の膜厚は、乾燥処理後の樹脂層が所望の平均厚さとなるように適宜選択することができる。乾燥後の樹脂層の平均厚さは８０μｍ〜２５０μｍであるが、９０μｍ〜２３０μｍとなるように塗布層の膜厚を調整することが好ましい。８０μｍ以上であると塗布層内に空洞が形成されにくくなり、作製尤度が大きくなる傾向がある。また２５０μｍ以下であると樹脂ロールを形成する場合でも、樹脂の粉末が飛散することを抑制できる傾向がある。
【０１２９】
前記樹脂シートの製造方法は、前記樹脂組成物から形成される第一の樹脂層上に、前記樹脂組成物から形成される第二の樹脂層を積層して積層体を得る工程と、得られた積層体を加熱加圧処理する工程とを含むことが好ましくい。かかる製造方法であることにより、絶縁耐圧がより向上する。
【０１３０】
これは例えば以下のように考えることができる。すなわち、２つの樹脂層を積層することで、一方の樹脂層中に存在しうる膜厚の薄くなる箇所（ピンホール又はボイド）がもう一方の塗布層により補填されることになる。これにより、最小絶縁厚さを大きくすることができ、絶縁耐圧がより向上すると考えることができる。樹脂シートの製造方法におけるピンホール又はボイドの発生確率は高くはないが、２つの樹脂層を積層することで薄い部分の重なり合う確率はその２乗になり、確率的にほぼ０に近づくことになる。絶縁破壊は最も絶縁的に弱い箇所で起こることから、２つの樹脂層の積層により絶縁耐圧がより向上する効果が得られると考えることができる。更にフィラー同士の接触確率も向上し、熱伝導性の向上効果も生じると考えることができる。
【０１３１】
さらに前記積層体を得る工程は、金属箔上に設けられ、前記樹脂組成物から形成された第一の樹脂層と、ポリエチレンテレフタレートフィルム上に設けられ、前記樹脂組成物から形成された第二の樹脂層とを、第一の樹脂層の金属箔と接する面とは反対側の面と、第二の樹脂層のポリエチレンテレフタレートフィルムと接する面とは反対側の面とが互いに接するように積層する工程であることが好ましい。これにより穴埋め効果がより効果的に得られる。
【０１３２】
前記第一の樹脂層は例えば、金属箔上に、有機溶剤を含む樹脂組成物を塗布して塗布層を形成し、形成された塗布層を乾燥処理して有機溶剤の少なくとも一部を除去することで形成することができる。また前記第二の樹脂層は例えば、ポリエチレンテレフタレートフィルム上に、有機溶剤を含む樹脂組成物を塗布して塗布層を形成し、形成された塗布層を乾燥処理して有機溶剤の少なくとも一部を除去することで形成することができる。
【０１３３】
前記第一の樹脂層及び第二の樹脂層の平均厚さは、積層体を構成した場合に積層体の平均厚さが８０μｍ以上２５０μｍ以下となるように適宜選択することができる。前記第一の樹脂層及び第二の樹脂層の平均厚さは、例えば、３０μｍ〜２５０μｍとすることができ、５０μｍ〜２００μｍであることが好ましい。５０μｍ以上であると塗布層内に空洞（ボイド）が形成されにくくなり、作製尤度が大きくなる傾向がある。２００μｍ以下であるとシートに割れ目が入りにくい傾向がある。前記第一の樹脂層及び第二の樹脂層の平均厚さは、互いに同一であっても異なっていてもよい。
【０１３４】
さらに前記第一の樹脂層と第二の樹脂層とが積層された積層体は、加熱加圧処理されることが好ましい。これにより熱伝導性がより向上した樹脂シートを製造することができる。加熱加圧処理する方法としては、所定の圧力及び熱を加えることができる方法であれば特に制限されず、通常用いられる加熱加圧処理方法から適宜選択することができる。具体的には、ラミネート処理、プレス処理、金属ロール処理等が挙げられる。また加熱加圧処理には、常圧で処理を行う手法と、減圧下で処理を行う真空処理とがある。真空処理の方が好ましいが、その限りではない。
【０１３５】
前記樹脂組成物を用いて塗布により樹脂層を形成する場合、加熱加圧処理前の積層体の表面はフィラー等により凸凹が生じており、平滑ではない場合がある。このような積層体を加熱加圧処理して得られる樹脂シートの膜厚は、塗布して形成された樹脂層の厚さの和には一致せずに小さくなる場合がある。これは例えば、加熱加圧処理の前後で、フィラー充填性が変化すること、表面の凸と凹が重ね合わされること、シートの均一性が向上すること、ボイドが埋まることなどに拠るものと考えることができる。
【０１３６】
前記樹脂シートは、前記塗布層から有機溶剤の少なくとも一部を除去して得られる樹脂層からなることが好ましい。さらに有機溶剤の少なくとも一部が除去された樹脂層をさらに加熱加圧処理することによって、樹脂層を構成する樹脂組成物を半硬化状態（Ｂステージ）としたものであることがより好ましい。なお、本明細書においては、樹脂組成物から形成された塗布層を乾燥して得られる樹脂シートをＡステージシート、Ａステージシートを更に加熱加圧処理して得られる樹脂シートをＢステージシートと称する場合がある。
【０１３７】
前記Ｂステージシートは樹脂組成物が半硬化した状態であることが好ましい。ここでＢステージシートとは、樹脂シートの粘度が、常温（２５度）においては１０４Ｐａ・ｓ〜１０7Ｐａ・ｓであるのに対して、１００℃で１０2Ｐａ・ｓ〜１０6Ｐａ・ｓに粘度が０．０１〜３０％低下するものである。また、後述する硬化後の樹脂シート硬化物は加温によっても溶融することはない。尚、上記粘度は、動的粘弾性測定（周波数１ヘルツ、荷重４０ｇ、昇温速度３℃／分）によって測定されうる。
【０１３８】
前記樹脂シートがＢステージシートであることで、取り扱い性が向上する。これはＡステージシートと比較して硬化が進行していることで弾性率が上昇し、強度が向上しているためである。一方で、樹脂の硬化度を柔軟に取り扱いできる状態に抑える必要がある。また、Ｂステージシートは前記樹脂層を半硬化状態にする方法としては例えば、後述する加熱加圧処理する方法を挙げることができる。
【０１３９】
樹脂シートを加熱加圧処理する方法は、前記樹脂層を半硬化状態にできれば特に制限はない。例えば、熱プレスやラミネータを用いて加熱加圧処理することができる。また樹脂シートを構成する樹脂組成物を半硬化状態とする加熱加圧条件は、樹脂組成物の構成に応じて適宜選択できる。例えば、加熱温度８０℃〜１８０℃、圧力０．１ＭＰａ〜１００ＭＰａ、０．３分〜３０分間の条件で加熱加圧処理することができる。
【０１４０】
＜樹脂シート硬化物＞
本発明の樹脂シート硬化物は、前記樹脂シートの熱処理物である。すなわち前記樹脂シート硬化物は、前記樹脂シートを熱処理することで樹脂シートを構成する樹脂組成物を硬化させて形成される。従って、樹脂シート硬化物は、エポキシ樹脂モノマー及び一般式（Ｉ）で表される構造単位を有する化合物を含むノボラック樹脂に由来する樹脂硬化物と、粒子径が１０μｍ以上１００μｍ以下の窒化ホウ素粒子を含有し、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有するフィラーと、を含んでいる。
【０１４１】
また前記樹脂シート硬化物は、エポキシ樹脂モノマー及び一般式（Ｉ）で表される構造単位を有する化合物を含むノボラック樹脂に由来する樹脂硬化物と、体積平均粒子径が０．０１μｍ以上１μｍ未満である第一のフィラーと、体積平均粒子径が１μｍ以上１０μｍ未満である第二のフィラーと、体積平均粒子径が１０μｍ以上１００μｍ以下であり、窒化ホウ素粒子を含む第三のフィラーとを含むことが好ましい。
【０１４２】
前記樹脂シート硬化物においては、第三のフィラーが互いに接触するため高い熱伝導性を発揮する。熱伝導性の大きく異なる樹脂とフィラーの混合物では、高熱伝導性であるフィラーとフィラーの距離をなるべく接近させることが好ましい。例えば、第三のフィラー同士、又は第一のフィラーと第二のフィラーと第三のフィラー同士が樹脂を間に介さず接触すると、熱伝導し易い経路を形成できるため、高熱伝導性になり易い。
【０１４３】
樹脂シート硬化物を製造する際の熱処理条件は、樹脂組成物の構成に応じて適宜選択することができる。例えば、１２０℃〜２５０℃、１０分〜３００分間加熱処理することができる。また熱伝導性の観点から、樹脂硬化物が高次構造や三次元架橋構造を形成し易い温度を含む加熱処理であることが好ましい。例えば１００℃〜１６０℃と１６０℃〜２５０℃の少なくとも２段階の加熱を行うことがより好ましい。更に、上記の温度範囲にて、２段階以上の多段階の加熱処理を行うことがさらに好ましい。
【０１４４】
＜樹脂シート積層体＞
本発明の樹脂シート積層体は、前記樹脂シートと、前記樹脂シートの少なくとも一方の面上に配置された金属板又は放熱板とを有する。樹脂シート積層体を構成する樹脂シートの詳細については既述の通りである。また金属板又は放熱板としては、銅板、アルミ板、セラミック板などが挙げられる。なお、金属板又は放熱板の厚さは特に限定されない。また、金属板又は放熱板として、銅箔やアルミニウム箔などの金属箔を使用してもよい。
【０１４５】
前記樹脂シート積層体においては、前記樹脂シートの少なくとも一方の面上に金属板又は放熱板が配置されるが、両方の面上に配置されることが好ましい。また樹脂シート上に金属板又は放熱板を配置する方法としては、樹脂シートに含まれる熱硬化性樹脂による接着による方法であっても、樹脂シート表面に塗布したグリースの粘着による方法であってもよい。これらの方法は、必要な物性や、樹脂シート積層体を用いて構成される半導体装置の形態等に応じて適宜使い分けることができる。
【０１４６】
前記樹脂シート積層体は、前記樹脂シートの少なくとも一方の面上に、金属板又は放熱板を配置して積層体を得る工程を含む製造方法で製造することができる。
【０１４７】
樹脂シート上に、金属板又は放熱板を配置する方法としては、通常用いられる方法を特に制限なく用いることができる。例えば、樹脂シートの少なくとも一方の面上に、金属板又は放熱板を貼り合わせる方法を挙げることができる。貼り合わせる方法としては、プレス法、ラミネート法等が挙げられる。プレス法及びラミネート法の条件は樹脂シートの構成に応じて適宜選択することができる。
【０１４８】
また樹脂シート積層体は、前記樹脂シートの一方の面上に金属板又は放熱板を有し、他方の面上に被着体を有していてもよい。かかる樹脂シート積層体は、熱処理して樹脂シートを硬化することで、被着体と金属板又は放熱板との熱伝導性に優れた樹脂シート積層体硬化物を形成することができる。
【０１４９】
前記被着体としては特に制限されない。被着体の材質としては、例えば、金属、樹脂、セラミックス、それらの混合物である複合材料等を挙げることができる。
【０１５０】
＜樹脂シート積層体硬化物の製造方法＞
本発明の樹脂シート硬化物の製造方法は、前記樹脂シートの少なくとも一方の面上に金属板又は放熱板を配置して樹脂シート積層体を得る工程と、前記樹脂シートに熱を与えて前記樹脂シートを硬化させる工程とを有し、必要に応じてその他の工程を含んで構成される。
【０１５１】
樹脂シート上に、金属板又は放熱板を配置する方法としては、通常用いられる方法を特に制限なく用いることができる。例えば、樹脂シートの少なくとも一方の面上に、金属板又は放熱板を貼り合わせる方法等を挙げることができる。貼り合わせる方法としては、プレス法及びラミネート法等が挙げられる。プレス法及びラミネート法の条件は樹脂シートの構成に応じて適宜選択することができる。
【０１５２】
樹脂シート積層体硬化物の製造方法は、樹脂シート積層体を得る工程の後に、樹脂シート積層体を加熱加圧して、金属板又は放熱板に前記第三のフィラーを変形、追従させるプレス工程を含むこともまた好ましい。プレス工程は、前記第三のフィラーの少なくとも一部を前記接着材層界面に追従させることができれば、特に制限されない。例えば、プレス装置、ラミネート装置、金属ローラプレス装置、真空プレス装置等を用いて加熱加圧する方法を挙げることができる。
【０１５３】
加熱加圧する条件は、例えば、温度を８０℃〜２００℃とし、圧力を１ＭＰａ〜１００ＭＰａとして、０．１分間〜３６０分間とすることができ、温度を１００℃〜１９０℃とし、圧力を２ＭＰａ〜８０ＭＰａとして、０．５分間〜２４０分間とすることが好ましい。また加熱加圧処理は、大気圧（常圧下）でも行うことが可能であるが、減圧下に行うことが好ましい。減圧条件としては３００００Ｐａ以下であることが好ましく、１００００Ｐａ以下であることがより好ましい。
【０１５４】
前記樹脂シート積層体硬化物の製造方法においては、樹脂シート積層体を得る工程後に加熱処理して、前記樹脂シートを硬化させる。加熱処理を行うことで熱伝導性がより向上する。加熱処理は、例えば、１２０℃〜２５０℃、１０分〜３００分間加熱処理することができる。また、熱伝導性の観点から、樹脂硬化物が高次構造を形成し易い温度を含む加熱処理であることが好ましい。例えば１００℃〜１６０℃と１６０℃〜２５０℃の少なくとも２段階の加熱を行うことがより好ましい。更に、上記の温度範囲にて、２段階以上の多段階の加熱処理を行うことがより一層好ましい。
【０１５５】
＜樹脂シート積層体＞
本発明の樹脂シート積層体は、前期樹脂シートと樹脂シート硬化物の少なくとも一方の面上に配置された金属板又は放熱板とを有することを特徴とする。かかる構成であることで熱伝導性と絶縁性に優れ、さらに樹脂シート硬化物と、金属板又は放熱板との接着強度が良好で、さらに熱衝撃性にも優れる。また、樹脂シート表面にグリース，もしくは、熱伝導グリースを塗布し、これに金属箔や板などへの接続法でも良い。
【０１５６】
＜半導体装置＞
本発明の半導体装置は、半導体素子と、前記半導体素子上に配置された前記樹脂シート硬化物とを備える。前記半導体装置は必要に応じてその他の部材をさらに有していてもよい。前記半導体素子としては、通常用いられる半導体素子を特に制限なく用いることができる。半導体素子として具体的には、ＩＧＢＴ、サイリスタ等のパワー半導体素子、ＬＥＤ素子などを挙げることができる。以下、図面を参照しながら半導体装置の構成例について説明する。
【０１５７】
図１〜図６には、前記樹脂シート硬化物を用いて構成されるパワー半導体装置の構成例を示す。
図１は、パワー半導体素子１１０が、はんだ層１１２を介して配置された銅板１０４と、本発明の樹脂シート硬化物１０２と、グリース層１０８を介して水冷ジャケット１２０上に配置された放熱ベース１０６とが積層されて構成されたパワー半導体装置１００の構成例を示す模式断面図である。パワー半導体素子１１０を含む発熱体が、前記樹脂シート硬化物１０２を介して放熱部材と接触していることで、効率よく放熱が行なわれる。尚、前記放熱ベース１０６は、熱伝導性を有する銅やアルミニウムを用いて構成することができる。またパワー半導体素子としては、ＩＧＢＴやサイリスタ等を挙げることができる。
【０１５８】
図２は、パワー半導体素子１１０の両面に、冷却部材を配置して構成されたパワー半導体装置１５０の構成例を示す模式断面図である。パワー半導体装置１５０においては、パワー半導体素子１１０の上面に配置される冷却部材が、はんだ層１１２を介して積層された２層の銅板１０４を含んで構成されている。かかる構成であることにより、チップ割れやはんだ割れの発生を、より効果的に抑制することができる。図２では、半導体素子１１０から遠い側に配置された銅板１０４は、樹脂シート硬化物１０２及びグリース層１０８を介して水冷ジャケット１２０に接続している。一方、半導体素子１１０の下面に配置される冷却部材では、１層の銅板１０４が樹脂シート硬化物１０２及びグリース層１０８を介して水冷ジャケット１２０に接続している。図２では樹脂シート硬化物１０２と水冷ジャケット１２０とがグリース層１０８を介して配置されているが、樹脂シート硬化物１０２と水冷ジャケット１２０とが直接接触するように配置されていてもよい。
【０１５９】
図３は、パワー半導体素子１１０の両面に、冷却部材を配置して構成されたパワー半導体装置２００の構成例を示す模式断面図である。パワー半導体装置２００においては、パワー半導体素子１１０の両面に配置される冷却部材が、それぞれ１層の銅板１０４を含んで構成されている。図３では樹脂シート硬化物１０２と水冷ジャケット１２０とがグリース層１０８を介して配置されているが、樹脂シート硬化物１０２と水冷ジャケット１２０とが直接接触するように配置されていてもよい。
【０１６０】
図４は、パワー半導体素子１１０の両面に、冷却部材を配置して構成されたパワー半導体装置２５０の構成例を示す模式断面図である。パワー半導体装置２５０においては、パワー半導体素子１１０の上面に配置される冷却部材が、はんだ層１１２を介して積層された２層の銅板１０４を含んで構成されている。かかる構成であることにより、チップ割れやはんだ割れの発生を、より効果的に抑制することができる。また、モジュール内に樹脂シート硬化物１０２を含有することで、シート割れや外界の振動などによる影響を防ぐことができ、信頼性が高まる。図４では、半導体素子１１０から遠い側に配置された銅板１０４は、樹脂シート硬化物１０２、放熱ベース１０６及びグリース層１０８を介して水冷ジャケット１２０に接続している。一方、半導体素子１１０の下面に配置される冷却部材では、１層の銅板１０４が樹脂シート硬化物１０２、放熱ベース１０６及びグリース層１０８を介して水冷ジャケット１２０に接続している。また前記パワー半導体素子１１０は、配線部材１１４を介して外部端子１１６と接続されている。図４では樹脂シート硬化物１０２と水冷ジャケット１２０とが、樹脂シート硬化物１０２上に配置された放熱ベース１０６とグリース層１０８とを介して配置されているが、樹脂シート硬化物１０２と水冷ジャケット１２０とが直接接触するように配置されていてもよい。
【０１６１】
図５は、パワー半導体素子１１０の両面に、冷却部材を配置して構成されたパワー半導体装置３００の構成例を示す模式断面図である。パワー半導体装置３００においては、パワー半導体素子１１０の両面に配置される冷却部材が、それぞれ１層の銅板１０４を含んで構成されている。また、モジュール内に樹脂シート硬化物１０２を含有することで、シート割れや外界の振動などによる影響を防ぐことができ、信頼性が高まる。図５では、銅板１０４は、樹脂シート硬化物１０２、放熱ベース１０６及びグリース層１０８を介して水冷ジャケット１２０に接続している。また前記パワー半導体素子１１０は、配線部材１１４を介して外部端子１１６と接続されている。図５では樹脂シート硬化物１０２と水冷ジャケット１２０とが、樹脂シート硬化物１０２上に配置された放熱ベース１０６とグリース層１０８とを介して配置されているが、樹脂シート硬化物１０２と水冷ジャケット１２０とが直接接触するように配置されていてもよい。
【０１６２】
図６は、パワー半導体素子１１０が、はんだ層１１２を介して配置された銅板１０４と、樹脂シート硬化物１０２と、グリース層１０８を介して水冷ジャケット１２０上に配置された放熱ベース１０６とが積層されて構成されたパワー半導体装置３５０の構成例を示す模式断面図である。パワー半導体素子１１０を含む発熱体が樹脂シート硬化物１０２を介して放熱部材と接触していることで、効率よく放熱が行なわれる。尚、前記放熱ベース１０６は、熱伝導性を有する銅やアルミニウムを用いて構成することができる。
【０１６３】
＜ＬＥＤ装置＞
本発明のＬＥＤ装置は、ＬＥＤ素子と、前記樹脂シート硬化物と、基板とがこの順に積層されて構成される。前記ＬＥＤ装置は、必要に応じてその他の部材をさらに有していてもよい。前記基板としては、アルミニウム基板を挙げることができる。
【０１６４】
図７〜図１０には、本発明の樹脂シート硬化物を用いて構成されるＬＥＤ装置の構成例を示す。
図７は、本発明の樹脂シート硬化物を用いて構成されるＬＥＤライトバー３００の構成の一例を示す模式断面図である。ＬＥＤライトバー３００は、ハウジング１３８と、グリース層１３６と、アルミニウム基板１３４と、樹脂シート硬化物１３２と、ＬＥＤチップ１３０とがこの順に配置され、ビス１４０で固定されて構成される。発熱体であるＬＥＤチップ１３０が樹脂シート硬化物１３２を介してアルミニウム基板１３４上に配置されることで、効率よく放熱することができる。
【０１６５】
図８は、ＬＥＤ電球の発光部３５０の構成例を示す模式断面図である。ＬＥＤ電球の発光部３５０は、ハウジング１３８と、グリース層１３６と、アルミニウム基板１３４と、樹脂シート硬化物１３２と、回路層１４２と、ＬＥＤチップ１３０とがこの順に配置され、ビス１４０で固定されて構成される。また図９は、ＬＥＤ電球４５０の全体の構成の一例を示す模式断面図である。ＬＥＤ電球の発ハウジング１３８は電源部材１４８を内包する封止樹脂１４６上に配置されている。
【０１６６】
図９は、ＬＥＤ基板４００の構成の一例を示す模式断面図である。ＬＥＤ基板４００は、アルミニウム基板１３４と、本発明の樹脂シート硬化物１３２と、回路層１４２と、ＬＥＤチップ１３０とがこの順に配置されて構成される。発熱体であるＬＥＤチップ１３０が回路層１４２と樹脂シート硬化物１３２とを介してアルミニウム基板１３４上に配置されることで、効率よく放熱することができる。
【実施例】
【０１６７】
以下、本発明を実施例により具体的に説明するが、本発明はこれらの実施例に限定されるものではない。尚、特に断りのない限り、「部」及び「％」は質量基準である。【０１６８】
以下に樹脂シートの作製に用いた材料とその略号を示す。
（フィラー）
・ＡＡ−１８：酸化アルミニウム、製品名：ＡＡ−１８、住友化学株式会社製、体積平均粒子径１８μｍ
・ＡＡ−３：酸化アルミニウム、製品名：ＡＡ−３、住友化学株式会社製、体積平均粒子径３μｍ
・ＡＡ−０４：酸化アルミニウム、製品名：ＡＡ−０４、住友化学株式会社製、体積平均粒子径０．４μｍ
・ＦＳ−３：窒化ホウ素、製品名：ＦＳ−３、水島合金鉄株式会社製、体積平均粒子径７６μｍ
・ＨＰ−４０：窒化ホウ素、製品名：ＨＰ４０ＭＦ１００、水島合金鉄株式会社製、体積平均粒子径４５μｍ【０１６９】
（ノボラック樹脂）
・ＣＲＮ：カテコールレゾルシノールノボラック樹脂（シクロヘキサノン（ＣＨＮ）５０％含有）、後述する合成品
・ＰＮ：フェノールノボラック樹脂、日立化成工業株式会社製、型番ＨＰ８５０Ｎ、数平均分子量６３０
・ＣＰＮ：クレゾールノボラック樹脂、日本化薬株式会社製
・ＴＰＭ：トリフェニルメタン型ノボラック樹脂、日本化薬株式会社製【０１７０】
（エポキシ樹脂モノマー）
・ＰＮＡＰ：トリフェニルメタン型エポキシ樹脂、製品名：ＥＰＰＮ−５０２Ｈ、日本化薬株式会社製
・ＭＯＰＯＣ：１−｛（３−メチル−４−オキシラニルメトキシ）フェニル｝−４−（４−オキシラニルメトキシフェニル）−１−シクロヘキセン、合成品
なお、ＭＯＰＯＣは、特開２００５−２０６８１４号公報、特開２００５−２９７７８号公報等を参考にして調製した。
・  Ｂｉｓ-Ａ／Ｄ：ビスフェノールＡＤ混合物、型番ＺＸ−１０５９、新日鐵化学株式会社製【０１７１】
（添加剤）
・ＴＰＰ：トリフェニルホスフィン（硬化触媒、和光純薬株式会社製）
・ＰＡＭ：３−フェニルアミノプロピルトリメトキシシラン（シランカップリング剤、製品名：ＫＢＭ−５７３、信越化学工業株式会社製）【０１７２】
（溶剤）
・ＭＥＫ：メチルエチルケトン（和光純薬株式会社製、１級）
・ＣＨＮ：シクロヘキサノン（和光純薬株式会社製、１級）【０１７３】
（支持体）
・ＰＥＴフィルム：製品名７５Ｅ−００１０ＣＴＲ−４、藤森工業株式会社製
・銅箔：製品名ＧＴＳ ０８０、古河電工株式会社製、厚さ８０μｍ
・アルミニウム箔：住友軽金属工業株式会社製  厚さ２０μｍ【０１７４】
（ノボラック樹脂の合成）
＜合成例１＞
窒素雰囲気下でセパラブルフラスコに、フェノール化合物のモノマーとしてレゾルシノール１０５ｇ及びカテコールを５ｇ、触媒としてシュウ酸  ０．１１ｇ（対モノマー比 ０．１％）、溶剤としてメタノール  １５ｇをそれぞれ量り取った後、内容物を攪拌し、４０℃以下になるように油浴で冷却しながらホルマリン３０ｇを加えた。２時間攪拌した後、油浴の温度を１００℃にして、加温しながら水及びメタノールを減圧留去した。水及びメタノールが留出しなくなったことを確認した後、ＣＨＮをノボラック樹脂の含有率が５０％となるように加えて、カテコールレゾルシノールノボラック樹脂溶液（ＣＲＮ１）を得た。更にレゾルシノールとカテコールの添加量は変えずに、ホルマリンの添加量を変えることで、モノマー含有比率や数平均分子量が異なるＣＲＮとしてＣＲＮ２〜ＣＲＮ５の５種類作製した。【０１７５】
得られた生成物のＧＰＣによる分子量測定で数平均分子量、モノマー含有比率を定量した。また得られた生成物のＮＭＲスペクトルを測定し、一般式（Ｉ）で表される構造単位が含まれていることを確認した。なお、ＧＰＣ測定及びＮＭＲ測定の条件については、後述する。【０１７６】
【表１】
2012133587.tif 000010
【０１７７】
＜実施例１＞
（樹脂シートの調製）
酸化アルミニウム混合物（ＡＡ−３：ＡＡ−０４；体積基準混合比２．４：１）４２．９１部と、窒化ホウ素（ＨＰ−４０）４６．０４部（ＡＡ−０４に対する体積基準混合比６．６）と、シランカップリング剤（ＰＡＭ）０．０９部と、エポキシ樹脂の硬化剤としてＣＲＮ４のＣＨＮ溶液７．２３部（固形分５０％）と、ＣＨＮ  ４６．０２部とを混合した。均一になったことを確認した後に、エポキシ樹脂モノマーとしてＭＯＰＯＣ１１．７３部と、ＴＰＰ０．１３部とをさらに加えて混合した後、２０時間〜４０時間ボールミル粉砕を行って、樹脂組成物として樹脂層形成用塗工液を得た。なお、樹脂組成物の全固形体積中におけるフィラー含有率は６０体積％であった。【０１７８】
得られた樹脂層形成用塗工液を、コンマコータ（ヒラノテクシート株式会社製）を用いて、片面が離型処理されたＰＥＴ（ポリエチレンテレフタレート）フィルム（厚さ５０μｍ、帝人デュポンフィルム製Ａ３１；以下、「ＰＥＴフィルム」ともいう）を支持体とし、その離型処理面上に厚さが約１４０μｍになるように塗布して塗布層を形成した。１００℃のボックス型オーブンで５分乾燥し、ＰＥＴフィルム上にＡステージ状態の樹脂層が形成された樹脂シート（以下、「Ａステージシート」ともいう）を形成した。【０１７９】
上記で得られたＡステージシートを２枚用い、樹脂層同士が対向するように重ねた。熱プレス装置（熱板１５０℃、圧力１０ＭＰａ、処理時間１分）を用いて、加熱加圧処理して貼り合わせ、平均厚さが１９８μｍであるＢステージ状態の樹脂シート（以下、「Ｂステージシート」ともいう）を得た。【０１８０】
（樹脂シート積層体硬化物の作製）
上記で得られたＢステージシートの両面からＰＥＴフィルムを剥離し、その両面に８０μｍ厚の銅箔（古河電工株式会社製、厚さ８０μｍ、ＧＴＳグレード）をそれぞれ重ねた後、プレス処理を行った（プレス処理条件：熱板温度１６５℃、真空度≦１ｋＰａ、圧力１０ＭＰａ、処理時間３分）。さらにボックス型オーブン中、１４０℃で２時間、１６５℃で２時間、１９０℃で２時間、順次加熱処理することにより、両面に銅箔が設けられたＣステージ状態の樹脂シート積層体硬化物１を得た。【０１８１】
＜実施例２＞
実施例１において、ＨＰ−４０の代わりにＦＳ−３とＨＰ−４０の（１:３、体積基準）混合物を用いたこと以外は実施例１と同様にして、Ａステージ状態の樹脂シート、Ｂステージ状態の樹脂シート及び両面に銅箔が設けられたＣステージ状態の樹脂シート積層体硬化物２をそれぞれ得た。【０１８２】
＜実施例３＞
実施例１において、ＨＰ−４０の代わりにＦＳ−３とＨＰ−４０の（１:１、体積基準）混合物を用いたこと以外は実施例１と同様にして、Ａステージ状態の樹脂シート、Ｂステージ状態の樹脂シート及び両面に銅箔が設けられたＣステージ状態の樹脂シート積層体硬化物３をそれぞれ得た。【０１８３】
＜実施例４＞
実施例１において、ＭＯＰＯＣの代わりにＢｉｓ−Ａ／Ｄを１１．１５部、ＣＲＮ４を８．３８部、用いたこと以外は実施例１と同様にして、Ａステージ状態の樹脂シート、Ｂステージ状態の樹脂シート及び両面に銅箔が設けられたＣステージ状態の樹脂シート積層体硬化物４をそれぞれ得た。【０１８４】
＜実施例５＞
実施例１において、ＭＯＰＯＣの代わりにＢｉｓ−Ａ／Ｄを５．６部とＰＮＡＰを５．６部の混合物を用い、ＣＲＮ４  ８．２７部を用いたこと以外は実施例１と同様にして、Ａステージ状態の樹脂シート、Ｂステージ状態の樹脂シート及び両面に銅箔が設けられＣステージ状態の樹脂シート積層体硬化物５をそれぞれ得た。【０１８５】
＜実施例６＞
実施例５において得られた樹脂層形成用塗工液を、コンマコータを用いて厚さ２０μｍのアルミニウム箔上に、厚さが約１４０μｍになるように塗布して塗布層を形成した。１００℃のボックス型オーブンで５分乾燥し、厚さ２０μｍのアルミニウム箔上にＡステージ状態の樹脂層が形成された樹脂シート（Ａステージシート）を形成した。また、ＰＥＴフィルム上の離型面上に厚さが約１４０μｍとなるように塗布し、１００℃のボックス型オーブンで５分乾燥し、ＰＥＴフィルム上にＡステージ状態の樹脂シートを形成した。【０１８６】
上記で得られたアルミニウム箔上に樹脂層が形成されたＡステージシート１枚と、実施例１で得られたＰＥＴフィルム上に樹脂層が形成されたＡステージシート１枚とを用い、樹脂層同士が対向するように重ねた。熱プレス装置（熱板１５０℃、圧力１０ＭＰａ、処理時間１分）を用いて、加熱加圧処理して貼り合わせ、平均厚さが１９２μｍであるＢステージ状態の樹脂層シート（Ｂステージシート）を得た。【０１８７】
（樹脂シート積層体硬化物の作製）
上記で得られたＢステージシートの片面からＰＥＴフィルムを剥離し、剥離面に８０μｍ厚の銅箔（古河電工株式会社製、厚さ８０μｍ、ＧＴＳグレード）を重ねた後、プレス処理を行った（プレス工程条件：熱板温度１６５℃、真空度≦１ｋＰａ、圧力１０ＭＰａ、処理時間３分）。ボックス型オーブン中、１４０℃で２時間、１６５℃で２時間、１９０℃で２時間、順次加熱処理することにより、片面に銅箔、片面にアルミニウム箔が設けられたＣステージ状態の樹脂シート積層体硬化物６を得た。【０１８８】
＜実施例7＞
実施例５において得られた樹脂層形成用塗工液を、コンマコータを用いて厚さ２０μｍのアルミニウム箔上に厚さが１１０μｍになるように塗布したこと、ＰＥＴフィルム上に厚さが１７０μｍになるように塗布したこと以外は実施例６と同様にして、片面に銅箔、片面にアルミニウム箔が設けられたＣステージ状態の樹脂シート積層体硬化物７を得た。【０１８９】
＜実施例８＞
実施例５において、ＣＲＮ４の代わりにＣＲＮ１を用いたこと以外は実施例５と同様にして、Ａステージ状態の樹脂シート、Ｂステージ状態の樹脂シート及び両面に銅箔が設けられたＣステージ状態の樹脂シート積層体硬化物８をそれぞれ得た。【０１９０】
＜実施例９＞
実施例５において、ＣＲＮ４の代わりにＣＲＮ２を用いたこと以外は実施例５と同様にして、Ａステージ状態の樹脂シート、Ｂステージ状態の樹脂シート及び両面に銅箔が設けられたＣステージ状態の樹脂シート積層体硬化物９をそれぞれ得た。【０１９１】
＜実施例１０＞
実施例５において、ＣＲＮ４の代わりにＣＲＮ３を用いたこと以外は実施例５と同様にして、Ａステージ状態の樹脂シート、Ｂステージ状態の樹脂シート及び両面に銅箔が設けられたＣステージ状態の樹脂シート積層体硬化物１０をそれぞれ得た。【０１９２】
＜実施例１１＞
実施例５において、ＣＲＮ４の代わりにＣＲＮ５を用いたこと以外は実施例５と同様にして、Ａステージ状態の樹脂シート、Ｂステージ状態の樹脂シート及び両面に銅箔が設けられたＣステージ状態の樹脂シート積層体硬化物１１をそれぞれ得た。【０１９３】
＜実施例１２＞
（樹脂シートの調製）
酸化アルミニウム混合物（ＡＡ−３：ＡＡ−０４；体積基準混合比１：１）２５．２４部と、窒化ホウ素（ＨＰ−４０）５５．８１部（ＡＡ−０４に対する体積基準混合比８．０）と、シランカップリング剤（ＰＡＭ）０．０８部と、エポキシ樹脂の硬化剤としてＣＲＮ４のＣＨＮ溶液１３．５部（固形分５０％）と、ＣＨＮ  ３８．８部とを混合した。均一になったことを確認した後に、エポキシ樹脂モノマーとしてＰＮＡＰ９．１７部とＢＩＳ−Ａ／Ｄを９．１７部、ＴＰＰ０．２０部とをさらに加えて混合した後、２０〜４０時間ボールミル粉砕を行って、樹脂組成物として樹脂層形成用塗工液を得た。なお、樹脂組成物の全固形体積中におけるフィラー含有率は６０体積％であった。【０１９４】
得られた樹脂層形成用塗工液を、コンマコータを用いて、片面が離型処理されたＰＥＴフィルムを支持体とし、その離型処理面上に厚さが約１４０μｍになるように塗布して塗布層を形成した。１００℃のボックス型オーブンで５分乾燥し、ＰＥＴフィルム上にＡステージ状態の樹脂層が形成された樹脂シートを形成した。【０１９５】
上記で得られたＡステージシートを２枚用い、樹脂層同士が対向するように重ねた。熱プレス装置（熱板１５０℃、圧力１０ＭＰａ、処理時間１分）を用いて、加熱加圧処理して貼り合わせ、平均厚さが２０９μｍであるＢステージ状態の樹脂シートを得た。【０１９６】
（樹脂シート積層体硬化物の作製）
上記で得られたＢステージシートの両面からＰＥＴフィルムを剥離し、その両面に８０μｍ厚の銅箔（古河電工株式会社製、厚さ８０μｍ、ＧＴＳグレード）をそれぞれ重ねた後、プレス処理を行った（プレス処理条件：熱板温度１６５℃、真空度≦１ｋＰａ、圧力１０ＭＰａ、処理時間３分）。さらにボックス型オーブン中、１４０℃で２時間、１６５℃で２時間、１９０℃で２時間、順次加熱処理することにより、両面に銅箔が設けられたＣステージ状態の樹脂シート積層体硬化物１２を得た。【０１９７】
＜実施例１３＞
実施例１２において得られた樹脂層形成用塗工液を、コンマコータを用いて厚さ８０μｍの銅箔上に、厚さが約１４０μｍになるように塗布して塗布層を形成した。１００℃のボックス型オーブンで５分乾燥し、銅箔上にＡステージ状態の樹脂層が形成された樹脂シート（Ａステージシート）を形成した。また、ＰＥＴフィルム上の離型面上に厚さが約１４０μｍとなるように塗布し、１００℃のボックス型オーブンで５分乾燥し、ＰＥＴフィルム上にＡステージ状態の樹脂シートを形成した。【０１９８】
上記で得られた銅箔上に樹脂層が形成されたＡステージシート１枚と、ＰＥＴフィルム上に樹脂層が形成されたＡステージシート１枚とを用い、樹脂層同士が対向するように重ねた。熱プレス装置（熱板１５０℃、圧力１０ＭＰａ、処理時間１分）を用いて、加熱加圧処理して貼り合わせ、平均厚さが２１１μｍであるＢステージ状態の樹脂層シート（Ｂステージシート）を得た。【０１９９】
（樹脂シート積層体硬化物の作製）
上記で得られたＢステージシートの片面からＰＥＴフィルムを剥離し、剥離面に８０μｍ厚の銅箔（古河電工株式会社製、厚さ８０μｍ、ＧＴＳグレード）を重ねた後、プレス処理を行った（プレス工程条件：熱板温度１６５℃、真空度≦１ｋＰａ、圧力１０ＭＰａ、処理時間３分）。ボックス型オーブン中、１４０℃で２時間、１６５℃で２時間、１９０℃で２時間、順次加熱処理することにより、片面に銅箔、片面に銅箔が設けられたＣステージ状態の樹脂シート積層体硬化物１３を得た。【０２００】
＜実施例１４＞
実施例１２において得られた樹脂層形成用塗工液を、コンマコータを用いて厚さ８０μｍのアルミ箔上に、厚さが約１４０μｍになるように塗布して塗布層を形成した。１００℃のボックス型オーブンで５分乾燥し、アルミ箔上にＡステージ状態の樹脂層が形成された樹脂シート（Ａステージシート）を形成した。また、ＰＥＴフィルム上の離型面上に厚さが約１４０μｍとなるように塗布し、１００℃のボックス型オーブンで５分乾燥し、ＰＥＴフィルム上にＡステージ状態の樹脂シートを形成した。【０２０１】
上記で得られたアルミ箔上に樹脂層が形成されたＡステージシート１枚と、ＰＥＴフィルム上に樹脂層が形成されたＡステージシート１枚とを用い、樹脂層同士が対向するように重ねた。熱プレス装置（熱板１５０℃、圧力１０ＭＰａ、処理時間１分）を用いて、加熱加圧処理して貼り合わせ、平均厚さが２１１μｍであるＢステージ状態の樹脂層シート（Ｂステージシート）を得た。【０２０２】
（樹脂シート積層体硬化物の作製）
上記で得られたＢステージシートの片面からＰＥＴフィルムを剥離し、剥離面に８０μｍ厚の銅箔（古河電工株式会社製、厚さ８０μｍ、ＧＴＳグレード）を重ねた後、プレス処理を行った（プレス工程条件：熱板温度１６５℃、真空度≦１ｋＰａ、圧力１０ＭＰａ、処理時間３分）。ボックス型オーブン中、１４０℃で２時間、１６５℃で２時間、１９０℃で２時間、順次加熱処理することにより、片面に銅箔、片面にアルミニウム箔が設けられたＣステージ状態の樹脂シート積層体硬化物１４を得た。【０２０３】
＜実施例１５＞
（樹脂シートの調製）
酸化アルミニウム混合物（ＡＡ−３：ＡＡ−０４；体積基準混合比１：１）２５．２４部と、窒化ホウ素（ＨＰ−４０）５５．８１部（ＡＡ−０４に対する体積基準混合比８．０）と、シランカップリング剤（ＰＡＭ）０．０８部と、エポキシ樹脂の硬化剤としてＣＲＮ４のＣＨＮ溶液９．７８部（固形分５０％）と、ＣＨＮ  ３４．８部とを混合した。均一になったことを確認した後に、エポキシ樹脂モノマーとしてＰＮＡＰ６．６２部とＢＩＳ−Ａ／Ｄを６．６２部、ＴＰＰ０．１５部とをさらに加えて混合した後、２０時間〜４０時間ボールミル粉砕を行って、樹脂組成物として樹脂層形成用塗工液を得た。なお、樹脂組成物の全固形体積中におけるフィラー含有率は６８体積％であった。【０２０４】
得られた樹脂層形成用塗工液を、コンマコータを用いて、片面が離型処理されたＰＥＴフィルムを支持体とし、その離型処理面上に厚さが約１４０μｍになるように塗布して塗布層を形成した。１００℃のボックス型オーブンで５分乾燥し、ＰＥＴフィルム上にＡステージ状態の樹脂層が形成された樹脂シートを形成した。【０２０５】
上記で得られたＡステージシートを２枚用い、樹脂層同士が対向するように重ねた。熱プレス装置（熱板１５０℃、圧力１０ＭＰａ、処理時間１分）を用いて、加熱加圧処理して貼り合わせ、平均厚さが２０９μｍであるＢステージ状態の樹脂シートを得た。【０２０６】
（樹脂シート積層体硬化物の作製）
上記で得られたＢステージシートの両面からＰＥＴフィルムを剥離し、その両面に８０μｍ厚の銅箔（古河電工株式会社製、厚さ８０μｍ、ＧＴＳグレード）をそれぞれ重ねた後、プレス処理を行った（プレス処理条件：熱板温度１６５℃、真空度≦１ｋＰａ、圧力１０ＭＰａ、処理時間３分）。さらにボックス型オーブン中、１４０℃で２時間、１６５℃で２時間、１９０℃で２時間、順次加熱処理することにより、両面に銅箔が設けられたＣステージ状態の樹脂シート積層体硬化物１５を得た。【０２０７】
＜実施例１６＞
（樹脂シート積層体硬化物の作製）
実施例１３において、樹脂層形成用塗工液として実施例１５で作製した樹脂層形成用塗工液を用いたこと以外は実施例１３と同様にして、Ａステージ状態の樹脂シート、Ｂステージ状態の樹脂シート及び両面に銅箔が設けられたＣステージ状態の樹脂シート積層体硬化物１６をそれぞれ得た。【０２０８】
＜実施例１７＞
（樹脂シート積層体硬化物の作製）
実施例１４において、樹脂層形成用塗工液として実施例１５で作製した樹脂層形成用塗工液を用いたこと以外は実施例１４と同様にして、Ａステージ状態の樹脂シート、Ｂステージ状態の樹脂シート及び片面に銅箔，片面にアルミ箔が設けられたＣステージ状態の樹脂シート積層体硬化物１７をそれぞれ得た。【０２０９】
＜実施例１８＞
（樹脂シートの調製）
酸化アルミニウム混合物（ＡＡ−３：ＡＡ−０４；体積基準混合比１：１）２５．２４部と、窒化ホウ素（ＨＰ−４０）５５．８１部（ＡＡ−０４に対する体積基準混合比８．０）と、シランカップリング剤（ＰＡＭ）０．０８部と、エポキシ樹脂の硬化剤としてＣＲＮ４のＣＨＮ溶液６．４１部（固形分５０％）と、ＣＨＮ  ３２．４部とを混合した。均一になったことを確認した後に、エポキシ樹脂モノマーとしてＰＮＡＰ４．３４部とＢＩＳ−Ａ／Ｄを４．３４部、ＴＰＰ０．１０部とをさらに加えて混合した後、２０〜４０時間ボールミル粉砕を行って、樹脂組成物として樹脂層形成用塗工液を得た。なお、樹脂組成物の全固形体積中におけるフィラー含有率は７６体積％であった。【０２１０】
得られた樹脂層形成用塗工液を、コンマコータを用いて、片面が離型処理されたＰＥＴフィルムを支持体とし、その離型処理面上に厚さが約１４０μｍになるように塗布して塗布層を形成した。１００℃のボックス型オーブンで５分乾燥し、ＰＥＴフィルム上にＡステージ状態の樹脂層が形成された樹脂シートを形成した。【０２１１】
上記で得られたＡステージシートを２枚用い、樹脂層同士が対向するように重ねた。熱プレス装置（熱板１５０℃、圧力１０ＭＰａ、処理時間１分）を用いて、加熱加圧処理して貼り合わせ、平均厚さが２０６μｍであるＢステージ状態の樹脂シートを得た。【０２１２】
（樹脂シート積層体硬化物の作製）
上記で得られたＢステージシートの両面からＰＥＴフィルムを剥離し、その両面に８０μｍ厚の銅箔（古河電工株式会社製、厚さ８０μｍ、ＧＴＳグレード）をそれぞれ重ねた後、プレス処理を行った（プレス処理条件：熱板温度１６５℃、真空度≦１ｋＰａ、圧力１０ＭＰａ、処理時間３分）。さらにボックス型オーブン中、１４０℃で２時間、１６５℃で２時間、１９０℃で２時間、順次加熱処理することにより、両面に銅箔が設けられたＣステージ状態の樹脂シート積層体硬化物１８を得た。【０２１３】
＜実施例１９＞
（樹脂シート積層体硬化物の作製）
実施例１３において、樹脂層形成用塗工液として実施例１８で作製した樹脂層形成用塗工液を用いたこと以外は実施例１３と同様にして、Ａステージ状態の樹脂シート、Ｂステージ状態の樹脂シート及び両面に銅箔が設けられたＣステージ状態の樹脂シート積層体硬化物１９をそれぞれ得た。【０２１４】
＜実施例２０＞
（樹脂シート積層体硬化物の作製）
実施例１４において、樹脂層形成用塗工液として実施例１８で作製した樹脂層形成用塗工液を用いたこと以外は実施例１４と同様にして、Ａステージ状態の樹脂シート、Ｂステージ状態の樹脂シート及び片面に銅箔，片面にアルミ箔が設けられたＣステージ状態の樹脂シート積層体硬化物２０をそれぞれ得た。【０２１５】
＜比較例１＞
（樹脂シートの調製）
酸化アルミニウム混合物（ＡＡ−１８：ＡＡ−３：ＡＡ−０４；体積基準混合比 ６．６：２．４：１）８３．２９部と、シランカップリング剤（ＰＡＭ；ＫＢＭ−５７３）０．１３部と、エポキシ樹脂の硬化剤としてＣＲＮ４のＣＨＮ溶液１１．９６部（固形分５０％）と、ＭＥＫ４４．７７部と、ＣＨＮ９．２９部とを混合した。均一になったことを確認した後に、エポキシ樹脂モノマーとしてＭＯＰＯＣ１９．３９部と、ＴＰＰ０．２０部とをさらに加えて混合した後、２０〜４０時間ボールミル粉砕を行って、樹脂組成物として熱伝導層形成用塗工液を得た。【０２１６】
得られた熱伝導層形成用塗工液を、コンマコータ（ヒラノテクシート株式会社製）を用いてＰＥＴフィルムの離型面上に厚さが約１５０μｍになるように塗布して塗布層を形成した。１００℃のボックス型オーブンで１５分乾燥し、ＰＥＴフィルム上に樹脂層を形成してＡステージ状態の樹脂シート（Ａステージシート）を得た。上記で得られたＡステージシートを２枚用い、樹脂層同士が対向するように重ねた。ラミネータを用いて、温度１３０℃、圧力１ＭＰａ、真空度≦１ｋＰａ、時間１５秒間の条件で貼り合わせた後、ＰＥＴフィルムを剥がして、平均厚さが１９８μｍであるＢステージ状態の樹脂シート（Ｂステージシート）を得た。【０２１７】
（樹脂シート積層体硬化物の作製）
上記で得られたＢステージシートの両面からＰＥＴフィルムを剥がし、その両面に８０μｍ厚の銅箔（古河電工株式会社製、厚さ８０μｍ、ＧＴＳグレード）を重ねた後、プレス処理を行った（プレス工程条件：熱板温度１６５℃、真空度≦１ｋＰａ、圧力１０ＭＰａ、処理時間３分）。その後ボックス型オーブン中、１４０℃で２時間、１６５℃で２時間、１９０℃で２時間、順次加熱処理することにより、両面に銅箔が設けられたＣステージ状態の樹脂シート積層体硬化物Ｃ１を得た。【０２１８】
＜比較例２＞
実施例１において、ＭＯＰＯＣの代わりにＢｉｓ−Ａ／Ｄを１１．０９部、ＣＲＮ４の代わりにＰＮを７．８３部用いたこと以外は比較例１と同様にして、Ａステージ状態の樹脂シート、Ｂステージ状態の樹脂シート及び両面に銅箔が設けられたＣステージ状態の樹脂シート積層体硬化物Ｃ２をそれぞれ得た。【０２１９】
＜比較例３＞
実施例１において、ＭＯＰＯＣの代わりにＢｉｓ−Ａ／Ｄを１０．５４部、ＣＲＮ４の代わりにＣＰＮを８．３７部用いたこと以外は比較例１と同様にして、Ａステージ状態の樹脂シート、Ｂステージ状態の樹脂シート及び両面に銅箔が設けられたＣステージ状態の樹脂シート積層体硬化物Ｃ３をそれぞれ得た。【０２２０】
＜比較例４＞
実施例１において、ＭＯＰＯＣの代わりにＢｉｓ−Ａ／Ｄを１３．６８部、ＣＲＮ４の代わりにＣＰＮを５．２３部用いたこと以外は比較例１と同様にして、Ａステージ状態の樹脂シート、Ｂステージ状態の樹脂シート及び両面に銅箔が設けられたＣステージ状態の樹脂シート積層体硬化物Ｃ４をそれぞれ得た。【０２２１】
＜評価＞
上記で得られたＡステージ状態の樹脂シート、Ｂステージ状態の樹脂シート及びＣステージ状態の樹脂シート積層体硬化物について、以下の評価を行った。評価結果を表２〜表５に示す。なお、表２〜表５の樹脂組成物における数値の単位は質量部であり、「−」は未配合であることを示す。【０２２２】
（ＧＰＣ測定）
上記合成例で得られたＣＲＮをテトラヒドロフラン（液体クロマトグラフ用）に溶解し、ＰＴＦＥ製フィルタ（クラボウ社製、ＨＰＬＣ前処理用、クロマトディスク、型番：１３Ｎ、孔径：０．４５μｍ）を通して不溶分を除去した。ＧＰＣ（ポンプ：Ｌ６２００  Ｐｕｍｐ（株式会社日立製作所製）、検出器：示差屈折率検出器Ｌ３３００  ＲＩ  Ｍｏｎｉｔｏｒ（株式会社日立製作所製）、カラム：ＴＳＫｇｅｌ−Ｇ５０００ＨＸＬとＴＳＫｇｅｌ−Ｇ２０００ＨＸＬ（計２本）（共に東ソー株式会社製）を直列接続、カラム温度：３０℃、溶離液：テトラヒドロフラン、流速：１．０ｍｌ／分、標準物質：ポリスチレン）を用い、分子量測定で数平均分子量を測定した。併せてＣＲＮに含まれるモノマーの含有比率を測定した。【０２２３】
（ＮＭＲ測定）
上記、合成例で得られたＣＲＮを重ジメチルスルホキシド（ＤＭＳＯ−ｄ６）に溶解した。プロトン核磁気共鳴法（１Ｈ−ＮＭＲ）（ＢＲＵＫＥＲ社製ＡＶ−３００（３００ＭＨｚ）を用いて、１Ｈ−ＮＭＲスペクトルを測定した。化学シフトの基準は、内部基準物質であるテトラメチルシランを０ｐｐｍとした。【０２２４】
（樹脂シート硬化物の熱伝導性）
上記で得られたＣステージ状態の樹脂シート積層体硬化物から、過硫酸ナトリウム溶液を用いて銅箔をエッチング除去した。更にアルミニウム箔を有するサンプルについては塩酸溶液を用いてアルミニウム箔をエッチング除去した。以上により、樹脂シート硬化物を得た。これを１０ｍｍ角に切断し、グラファイトスプレーにより黒化処理し、熱拡散率をＮＥＴＺＳＣＨ社製Ｎａｎｏｆｌａｓｈ ＬＦＡ４４７型を用いて測定した。
測定条件としては、測定温度は２５±１℃、測定電圧２７０Ｖ、Ａｍｐｌｉｔｕｄｅ５０００、パルス幅０．０６ｍｓである。
上記で測定された熱拡散率と、アルキメデス法で測定した密度、ＤＳＣ（示差熱量計）により測定した比熱の積から熱伝導率を算出した。【０２２５】
（Ｂステージシートの絶縁耐圧）
Ｂステージシートを２０ｍｍΦのアルミ電極と５０ｍｍ角のアルミ板で挟み込み、交流下での絶縁耐圧をヤマヨ試験機製ＹＳＴ−２４３−１００ＲＨＯを用いて測定した。測定条件としては、昇圧速度１ｋＶ／秒であり、測定温度２３℃±２℃、大気中にて測定を行った。【０２２６】
（樹脂シート硬化物の絶縁耐圧）
上記で得られたＣステージ状態の樹脂シート積層体硬化物から、過硫酸ナトリウム溶液を用いて銅箔をエッチング除去した。更に、アルミニウム箔を有するサンプルについては塩酸溶液を用いてアルミニウム箔をエッチング除去した。以上により、樹脂シート硬化物を得た。得られた樹脂シート硬化物の交流下での絶縁耐圧を、上記と同様にヤマヨ試験機製ＹＳＴ−２４３−１００ＲＨＯを用いて測定した。測定条件としては、測定温度２３℃±２℃、昇圧速度１ｋＶ／秒であり、測定温度２３℃±２℃、大気中にて測定を行った。【０２２７】
（支持体が両面ＰＥＴフィルムのＢステージ樹脂シートのせん断接着強度）
Ｂステージシートの両面からＰＥＴフィルムを剥がし、両面に金属板を貼り合わせ、ＪＩＳ  Ｋ６８５０に準拠して、Ｂステージシートの引っ張りせん断接着強度の測定を行った。具体的には１００ｍｍ×２５ｍｍ×３ｍｍ幅の銅板２枚を１２．５ｍｍ×２５ｍｍ×０．２ｍｍのＢステージシートに互い違いに重ねて接着した。これを試験速度１ｍｍ／分、測定温度２３℃にて、株式会社島津製作所ＡＧＣ−１００型で引っ張ることで測定を行った。なお、接着は真空熱プレス（熱板温度１６５℃、真空度≦１ｋＰａ、圧力４ＭＰａ、処理時間３分）を用いて行った。【０２２８】
（支持体が両面ＰＥＴフィルムの樹脂シート硬化物のせん断接着強度）
Ｂステージシートの両面からＰＥＴフィルムを剥がし、両面に金属板を貼り合わせ、ＪＩＳ  Ｋ６８５０に準拠して、Ｃステージシートの引っ張りせん断接着強度の測定を行った。具体的には１００ｍｍ×２５ｍｍ×３ｍｍ幅の銅板２枚を１２．５ｍｍ×２５ｍｍ×０．２ｍｍのＢステージシートに互い違いに重ねて接着、硬化処理した。これを試験速度１ｍｍ／分、測定温度は２３℃にて、株式会社島津製作所ＡＧＣ−１００型で引っ張ることで測定を行った。
なお、接着、硬化処理は以下のようにして行った。真空熱プレス（熱板温度１６５℃、真空度≦１ｋＰａ、圧力４ＭＰａ、処理時間３分）を行って銅板を接着した後、ボックス型オーブン中で、１４０℃で２時間、１６５℃で２時間、１９０℃で２時間のステップキュアにより硬化処理を行った。【０２２９】
（支持体が片面アルミニウム箔又は銅箔、片面ＰＥＴフィルムのＢステージシートのせん断接着強度）
Ｂステージシートの片面からＰＥＴフィルムを剥がし、金属板を貼り付けた。アルミニウム箔又は銅箔側は、エポキシ樹脂接着剤を用いて同様な金属板と接合し、ＪＩＳ  Ｋ６８５０に準拠して、Ｂステージシートの引っ張りせん断接着強度の測定を行った。具体的には１００ｍｍ×２５ｍｍ×３ｍｍ幅の銅板１枚とアルミニウム箔又は銅箔を１２．５ｍｍ×２５ｍｍ×０．２ｍｍのＢステージシートに互い違いに重ねて接着した。これを試験速度１ｍｍ/分，測定温度２３℃にて、株式会社島津製作所ＡＧＣ−１００型で引っ張ることで測定を行った。なお、銅板のＰＥＴフィルムを剥がした面への接着は真空熱プレス（熱板温度１６５℃、真空度≦１ｋＰａ、圧力４ＭＰａ、処理時間３分）を用いて行った。またアルミニウム箔の銅板への接着はエポキシ樹脂接着剤（ハンツマン・アドバンスト・マテリアル社製、スタンダード）を用いて５０℃にて加熱しながら行った。【０２３０】
（支持体が片面アルミニウム箔又は銅箔、片面ＰＥＴフィルムの樹脂シート硬化物のせん断接着強度）
Ｂステージシートの片面からＰＥＴフィルムを剥がし、金属板を貼り付けた。アルミニウム箔側には、エポキシ樹脂接着剤を用いて同様な金属板と接合し、ＪＩＳ  Ｋ６８５０に準拠して、Ｃステージシートの引っ張りせん断接着強度の測定を行った。具体的には１００ｍｍ×２５ｍｍ×３ｍｍ幅の銅板１枚とアルミニウム箔を１２．５ｍｍ×２５ｍｍ×０．２ｍｍのＢステージシートに互い違いに重ねて接着した。これを試験速度１ｍｍ/分、測定温度２３℃にて、（株）島津製作所ＡＧＣ−１００型で引っ張ることで測定を行った。尚、銅板のＰＥＴフィルムを剥がした面への接着・硬化は真空熱プレス（熱板温度１６５℃、真空度≦１ｋＰａ、圧力４ＭＰａ、処理時間３分）を用いて接着を行った後、ボックス型オーブン中で、１４０℃で２時間、１６５℃で２時間、１９０℃で２時間のステップキュアにより硬化処理を行った。またアルミニウム箔又は銅箔の銅板への接着は、硬化処理後にエポキシ樹脂接着剤（ハンツマン・アドバンスト・マテリアル社製、スタンダード）を用いて５０℃にて加熱しながら行った。【０２３１】
（Ｂステージシートの表面の算術平均粗さの測定）
Ｂステージシートのシート表面粗さは、小坂研究所製表面粗さ測定機を用いて、測定条件１ｍｍ／ｓにて行った。表面粗さとしては、算術平均粗さを用いて評価した。【０２３２】
（樹脂シート硬化物の表面の算術平均粗さの測定）
上記で得られたＣステージ状態の樹脂シート積層体硬化物から、過硫酸ナトリウム溶液を用いて銅箔をエッチング除去した。更に、アルミニウム箔を有するサンプルについては塩酸溶液を用いてアルミニウム箔をエッチング除去した。以上により、シート単体の樹脂シート硬化物を得た。樹脂シート硬化物（Ｃステージシート）のシート表面粗さは、小坂研究所製表面粗さ測定機を用いて、測定条件は１ｍｍ／ｓにて行った。表面粗さとしては、Ｂステージシートの評価時と同様に算術平均粗さを用いて評価した。【０２３３】
（Ａステージシートの平均厚さ）
Ａステージシートの平均厚さを以下のようにして測定した。各実施例において作製した２枚のＡステージシートのそれぞれについて、Ａステージシートを支持体がついたまま１００ｍｍ角に切り出し、ミツトヨ製マイクロメータ  ＩＰ６５にて９点の厚さについて測定した。支持体であるＰＥＴフィルム及びアルミ箔の厚さは変わらないとして差し引いて、樹脂層の厚さをそれぞれ求め、その算術平均値を樹脂シートのそれぞれの平均厚さとした。なお、２枚のＡステージシートの一方をａ面側樹脂シート、他方をｂ面側樹脂シートとした。【０２３４】
（Ｂステージシートの平均厚さ）
Ｂステージシートのシート厚さを以下のようにして測定した。Ｂステージシートを支持体がついたまま１００ｍｍ角に切り出し、ミツトヨ製マイクロメータ  ＩＰ６５にて９点の厚さを測定した。支持体であるＰＥＴフィルム及びアルミ箔の厚さは変わらないとして差し引いて、樹脂層の厚さをそれぞれ求め、その算術平均値をＢステージシートのそれぞれの平均厚さとした。【０２３５】
（樹脂シート硬化物の平均厚さ）
上記で得られたＣステージ状態の樹脂シート積層体硬化物から、過硫酸ナトリウム溶液を用いて銅箔をエッチング除去した。更に、アルミニウム箔を有するサンプルについては塩酸溶液を用いてアルミニウム箔をエッチング除去した。以上により、樹脂シート硬化物を得た。樹脂シート硬化物を１００ｍｍ角に切り出し、これをミツトヨ製マイクロメータ  ＩＰ６５にて、９点厚さを測定し、その算術平均値を樹脂シート硬化物の平均厚さとした。【０２３６】
（耐湿絶縁性の評価）
上記で得られたＣステージ状態の樹脂シート積層体硬化物から、片面の銅箔をそのまま残し、反対面の銅箔に２０Φの円形パターンを２０ｍｍずつ離して４個形成して、評価用基板を作製した。１つの実施例又は比較例につき、評価用基板を２枚用いて計８つ円形パターンについて、以下のようにして耐湿絶縁性を評価した。
円形パターンのそれぞれに７５０Ｖの直流電圧を、８５℃８５％の環境下にて１０００時間印加して絶縁破壊の有無を判定した。評価結果を、試験に供した円形パターンの総数（８）に対する絶縁破壊が発生しなかった円形パターン数の比を分数形式で示した。【０２３７】
【表２】
2012133587.tif 000011
【０２３８】
【表３】
2012133587.tif 000012
【０２３９】
【表４】
2012133587.tif 000013
【０２４０】
【表５】
2012133587.tif 000014
【０２４１】
表２〜表５から、特定の構成を有するフィラーと、一般式（Ｉ）で表される構造単位を有する化合物を含むノボラック樹脂とを含んだＢステージ状態の樹脂シート、及びその硬化物であるＣステージ状態の樹脂シート硬化物は、それぞれ優れた熱伝導性を示すことが分かる。また接着強度及び絶縁破壊電圧に優れていることがわかる。
以上から、本発明の樹脂組成物を用いて形成された樹脂シート硬化物は、熱処理熱伝導性、接着強度及び絶縁性のすべてに優れることが分かる。【０２４２】
日本国特許出願２０１１−０７１２５１号の開示はその全体が参照により本明細書に取り込まれる。本明細書に記載された全ての文献、特許出願、及び技術規格は、個々の文献、特許出願、及び技術規格が参照により取り込まれることが具体的かつ個々に記された場合と同程度に、本明細書に参照により取り込まれる。
【図１】
2012133587.tif 000018
【図２】
2012133587.tif 000019
【図３】
2012133587.tif 000020
【図４】
2012133587.tif 000021
【図５】
2012133587.tif 000022
【図６】
2012133587.tif 000023
【図７】
2012133587.tif 000024
【図８】
2012133587.tif 000025
【図９】
2012133587.tif 000026
【図１０】
2012133587.tif 000027
【図１１】
2012133587.tif 000028
【図１２】
2012133587.tif 000029
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
エポキシ樹脂モノマーと、下記一般式（Ｉ）で表される構造単位を有する化合物を含むノボラック樹脂と、フィラーとを含み、前記フィラーが、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有する樹脂組成物を、平均厚さが８０μｍ以上２５０μｍ以下のシート状に成型してなる樹脂シート。
【化１】
2012133587.tif 000030
（一般式（Ｉ）中、Ｒ１は水素原子、アルキル基、アリール基、又はアラルキル基を表す。Ｒ２及びＲ３は、それぞれ独立して水素原子、アルキル基、アリール基、又はアラルキル基を表す。ｍは０〜２の数を、ｎは１〜７の数を表す）
【請求項２】
エポキシ樹脂モノマーと、
下記一般式（Ｉ）で表される構造単位を有する化合物を含むノボラック樹脂と、
体積平均粒子径が０．０１μｍ以上１μｍ未満である第一のフィラー、
体積平均粒子径が１μｍ以上１０μｍ未満である第二のフィラー、及び、
体積平均粒子径が１０μｍ以上１００μｍ以下であり、窒化ホウ素粒子を含む第三のフィラーと、
を含む樹脂組成物を、平均厚さが８０μｍ以上２５０μｍ以下のシート状に成型してなる樹脂シート。
【化２】
2012133587.tif 000031
（一般式（Ｉ）中、Ｒ１は水素原子、アルキル基、アリール基、又はアラルキル基を表す。Ｒ２及びＲ３は、それぞれ独立して水素原子、アルキル基、アリール基、又はアラルキル基を表す。ｍは０〜２の実数を、ｎは１〜７の実数を表す）
【請求項３】
前記第一のフィラーが酸化アルミニウム粒子を含有する、請求項２に記載の樹脂シート。
【請求項４】
前記第一のフィラー、第二のフィラー及び第三のフィラーの総体積中における前記第一のフィラーの含有率が１体積％〜１５体積％であり、前記第二のフィラーの含有率が１０体積％〜４０体積％であり、前記第三のフィラーの含有率が４５体積％〜８０体積％である、請求項２又は請求項３に記載の樹脂シート。
【請求項５】
前記ノボラック樹脂は、ノボラック樹脂を構成するフェノール化合物を更に含み、該フェノール化合物の含有比率が５質量％以上５０質量％以下である請求項１〜請求項４のいずれか１項に記載の樹脂シート。
【請求項６】
表面の算術平均粗さが１．０μｍ以上２．５μｍ以下である請求項１〜請求項５のいずれか１項に記載の樹脂シート。
【請求項７】
請求項１〜請求項６のいずれか１項に記載の樹脂シートである、第一の樹脂層及び第二の樹脂層の積層体である請求項６に記載の樹脂シート。
【請求項８】
前記積層体の一方の面上に金属箔を更に有し、他方の面上にポリエチレンテレフタレートフィルムを更に有する請求項７に記載の樹脂シート。
【請求項９】
請求項１〜請求項７のいずれか１項に記載の樹脂シートの熱処理物である樹脂シート硬化物。
【請求項１０】
請求項１〜請求項７のいずれか１項に記載の樹脂シートと、前記樹脂シートの少なくとも一方の面上に配置された金属板又は放熱板と、を有する樹脂シート積層体。
【請求項１１】
請求項１０に記載の樹脂シート積層体の熱処理物である樹脂シート積層体硬化物。
【請求項１２】
請求項１〜請求項７のいずれか１項に記載の樹脂シートの少なくとも一方の面上に、金属板又は放熱板を配置する工程と、前記樹脂シートに熱を与えて前記樹脂シートを硬化させる工程と、を有する樹脂シート積層体硬化物の製造方法。
【請求項１３】
半導体素子と、
前記半導体素子上に配置された請求項９に記載の樹脂シート硬化物と、
を備える半導体装置。
【請求項１４】
ＬＥＤ素子と、請求項９に記載の樹脂シート硬化物と、基板とがこの順に積層されたＬＥＤ装置。
【手続補正２】
【補正対象書類名】明細書
【補正対象項目名】０００７
【補正方法】変更
【補正の内容】
【０００７】
前記課題を解決するための具体的手段は以下の通りである。
＜１＞  エポキシ樹脂モノマーと、下記一般式（Ｉ）で表される構造単位を有する化合物を含むノボラック樹脂と、フィラーとを含み、前記フィラーが、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有する樹脂組成物を、平均厚さが８０μｍ以上２５０μｍ以下のシート状に成型してなる樹脂シートである。
【化１】
2012133587.tif 000032
【手続補正３】
【補正対象書類名】明細書
【補正対象項目名】０００９
【補正方法】変更
【補正の内容】
【０００９】
＜２＞  エポキシ樹脂モノマーと、下記一般式（Ｉ）で表される構造単位を有する化合物を含むノボラック樹脂と、体積平均粒子径が０．０１μｍ以上１μｍ未満である第一のフィラー、体積平均粒子径が１μｍ以上１０μｍ未満である第二のフィラー、及び体積平均粒子径が１０μｍ以上１００μｍ以下であり、窒化ホウ素粒子を含む第三のフィラーと、を含む樹脂組成物を、平均厚さが８０μｍ以上２５０μｍ以下のシート状に成型してなる樹脂シートである。
【手続補正４】
【補正対象書類名】明細書
【補正対象項目名】００１２
【補正方法】変更
【補正の内容】
【００１２】
＜３＞  前記第一のフィラーが酸化アルミニウム粒子を含有する、前記＜２＞に記載の樹脂シートである。
【手続補正５】
【補正対象書類名】明細書
【補正対象項目名】００１３
【補正方法】変更
【補正の内容】
【００１３】
＜４＞  前記第一のフィラー、第二のフィラー及び第三のフィラーの総体積中における前記第一のフィラーの含有率が１体積％〜１５体積％であり、前記第二のフィラーの含有率が１０体積％〜４０体積％であり、前記第三のフィラーの含有率が４５体積％〜８０体積％である、前記＜２＞、又は＜３＞に記載の樹脂シートである。
【手続補正６】
【補正対象書類名】明細書
【補正対象項目名】００１４
【補正方法】変更
【補正の内容】
【００１４】
＜５＞  前記ノボラック樹脂は、ノボラック樹脂を構成するフェノール化合物を更に含み、該フェノール化合物の含有比率が５質量％以上５０質量％以下である前記＜１＞〜＜４＞のいずれか１つに記載の樹脂シートである。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
＜６＞  表面の算術平均粗さが１．０μｍ以上２．５μｍ以下である前記＜１＞〜＜５＞のいずれか１項に記載の樹脂シートである。
【手続補正９】
【補正対象書類名】明細書
【補正対象項目名】００１７
【補正方法】変更
【補正の内容】
【００１７】
＜７＞  前記＜１＞〜＜６＞のいずれか１項に記載の樹脂シートである、第一の樹脂層及び第二の樹脂層の積層体である前記＜６＞に記載の樹脂シートである。
【手続補正１０】
【補正対象書類名】明細書
【補正対象項目名】００１８
【補正方法】変更
【補正の内容】
【００１８】
＜８＞  前記積層体の一方の面上に金属箔を更に有し、他方の面上にポリエチレンテレフタレートフィルムを更に有する前記＜７＞に記載の樹脂シートである。
【手続補正１１】
【補正対象書類名】明細書
【補正対象項目名】００１９
【補正方法】変更
【補正の内容】
【００１９】
＜９＞  前記＜１＞〜＜７＞のいずれか１つに記載の樹脂シートの熱処理物である樹脂シート硬化物である。
【手続補正１２】
【補正対象書類名】明細書
【補正対象項目名】００２０
【補正方法】変更
【補正の内容】
【００２０】
＜１０＞  前記＜１＞〜＜７＞のいずれか１つに記載の樹脂シートと、前記樹脂シートの少なくとも一方の面上に配置された金属板又は放熱板と、を有する樹脂シート積層体である。
【手続補正１３】
【補正対象書類名】明細書
【補正対象項目名】００２１
【補正方法】変更
【補正の内容】
【００２１】
＜１１＞  前記＜１０＞に記載の樹脂シート積層体の熱処理物である樹脂シート積層体硬化物である。
【手続補正１４】
【補正対象書類名】明細書
【補正対象項目名】００２２
【補正方法】変更
【補正の内容】
【００２２】
＜１２＞  前記＜１＞〜＜７＞のいずれか１つに記載の樹脂シートの少なくとも一方の面上に、金属板又は放熱板を配置する工程と、前記樹脂シートに熱を与えて前記樹脂シートを硬化させる工程と、を有する樹脂シート積層体硬化物の製造方法である。
【手続補正１５】
【補正対象書類名】明細書
【補正対象項目名】００２３
【補正方法】変更
【補正の内容】
【００２３】
＜１３＞  半導体素子と、前記半導体素子上に配置された前記＜９＞に記載の樹脂シート硬化物と、を備える半導体装置である。
【手続補正１６】
【補正対象書類名】明細書
【補正対象項目名】００２４
【補正方法】変更
【補正の内容】
【００２４】
＜１５＞  ＬＥＤ素子と、前記＜９＞に記載の樹脂シート硬化物と、基板とがこの順に積層されたＬＥＤ装置である。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
エポキシ樹脂モノマーと、下記一般式（Ｉ）で表される構造単位を有する化合物を含むノボラック樹脂と、フィラーとを含み、前記フィラーが、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有し、フィラー総体積を１００体積％とした場合、前記窒化ホウ素粒子の含有率が３５体積％〜８０体積％であり、０．０１μｍ以上１μｍ未満の粒子径を有するフィラー及び１μｍ以上１０μｍ未満の粒子径を有するフィラーが絶縁性を有する無機化合物粒子である樹脂組成物を、平均厚さが８０μｍ以上２５０μｍ以下のシート状に成型してなる樹脂シート。
【化１】
2012133587.tif 000033
（一般式（Ｉ）中、Ｒ１は水素原子、アルキル基、アリール基、又はアラルキル基を表す。Ｒ２及びＲ３は、それぞれ独立して水素原子、アルキル基、アリール基、又はアラルキル基を表す。ｍは０〜２の数を、ｎは１〜７の数を表す）
【請求項２】
０．０１μｍ以上１μｍ未満の粒子径を有するフィラーが酸化アルミニウム粒子を含有する、請求項１に記載の樹脂シート。
【請求項３】
前記フィラーの総体積中における０．０１μｍ以上１μｍ未満の粒子径を有するフィラーの含有率が１体積％〜１５体積％であり、１μｍ以上１０μｍ未満の粒子径を有するフィラーの含有率が１０体積％〜４０体積％であり、１０μｍ以上１００μｍ以下の粒子径を有するフィラーの含有率が４５体積％〜８０体積％である、請求項１又は請求項２に記載の樹脂シート。
【請求項４】
エポキシ樹脂モノマーと、
下記一般式（Ｉ）で表される構造単位を有する化合物を含むノボラック樹脂と、
体積平均粒子径が０．０１μｍ以上１μｍ未満である第一のフィラー、
体積平均粒子径が１μｍ以上１０μｍ未満である第二のフィラー、及び、
体積平均粒子径が１０μｍ以上１００μｍ以下であり、窒化ホウ素粒子を含む第三のフィラーと、
を含み、フィラー総体積を１００体積％とした場合、前記窒化ホウ素粒子の含有率が３５体積％〜８０体積％であり、第一のフィラー及び第二のフィラーが絶縁性を有する無機化合物粒子である樹脂組成物を、平均厚さが８０μｍ以上２５０μｍ以下のシート状に成型してなる樹脂シート。
【化２】
2012133587.tif 000034
（一般式（Ｉ）中、Ｒ１は水素原子、アルキル基、アリール基、又はアラルキル基を表す。Ｒ２及びＲ３は、それぞれ独立して水素原子、アルキル基、アリール基、又はアラルキル基を表す。ｍは０〜２の実数を、ｎは１〜７の実数を表す）
【請求項５】
前記第一のフィラーが酸化アルミニウム粒子を含有する、請求項４に記載の樹脂シート。
【請求項６】
前記第一のフィラー、第二のフィラー及び第三のフィラーの総体積中における前記第一のフィラーの含有率が１体積％〜１５体積％であり、前記第二のフィラーの含有率が１０体積％〜４０体積％であり、前記第三のフィラーの含有率が４５体積％〜８０体積％である、請求項４又は請求項５に記載の樹脂シート。
【請求項７】
前記ノボラック樹脂は、ノボラック樹脂を構成するフェノール化合物を更に含み、該フェノール化合物の含有比率が５質量％以上５０質量％以下である請求項１〜請求項６のいずれか１項に記載の樹脂シート。
【請求項８】
表面の算術平均粗さが１．０μｍ以上２．５μｍ以下である請求項１〜請求項７のいずれか１項に記載の樹脂シート。
【請求項９】
前記樹脂シートを形成する樹脂組成物からなる第一の樹脂層及び第二の樹脂層の積層体である請求項１〜請求項８のいずれか１項に記載の樹脂シート。
【請求項１０】
前記積層体の一方の面上に金属箔を更に有し、他方の面上にポリエチレンテレフタレートフィルムを更に有する請求項１〜請求項９のいずれか１項に記載の樹脂シート。
【請求項１１】
請求項１〜請求項９のいずれか１項に記載の樹脂シートの熱処理物である樹脂シート硬化物。
【請求項１２】
請求項１〜請求項９のいずれか１項に記載の樹脂シートと、前記樹脂シートの少なくとも一方の面上に配置された金属板又は放熱板と、を有する樹脂シート積層体。
【請求項１３】
請求項１２に記載の樹脂シート積層体の熱処理物である樹脂シート積層体硬化物。
【請求項１４】
請求項１〜請求項９のいずれか１項に記載の樹脂シートの少なくとも一方の面上に、金属板又は放熱板を配置する工程と、前記樹脂シートに熱を与えて前記樹脂シートを硬化させる工程と、を有する樹脂シート積層体硬化物の製造方法。
【請求項１５】
半導体素子と、
前記半導体素子上に配置された請求項１１に記載の樹脂シート硬化物と、
を備える半導体装置。
【請求項１６】
ＬＥＤ素子と、請求項１１に記載の樹脂シート硬化物と、基板とがこの順に積層されたＬＥＤ装置。
【手続補正２】
【補正対象書類名】明細書
【補正対象項目名】０００７
【補正方法】変更
【補正の内容】
【０００７】
前記課題を解決するための具体的手段は以下の通りである。
＜１＞  エポキシ樹脂モノマーと、下記一般式（Ｉ）で表される構造単位を有する化合物を含むノボラック樹脂と、フィラーとを含み、前記フィラーが、レーザー回折法を用いて測定される粒子径分布において、０．０１μｍ以上１μｍ未満、１μｍ以上１０μｍ未満、及び１０μｍ以上１００μｍ以下のそれぞれの範囲にピークを有し、１０μｍ以上１００μｍ以下の粒子径を有するフィラーが窒化ホウ素粒子を含有し、フィラー総体積を１００体積％とした場合、前記窒化ホウ素粒子の含有率が３５体積％〜８０体積％であり、０．０１μｍ以上１μｍ未満の粒子径を有するフィラー及び１μｍ以上１０μｍ未満の粒子径を有するフィラーが絶縁性を有する無機化合物粒子である樹脂組成物を、平均厚さが８０μｍ以上２５０μｍ以下のシート状に成型してなる樹脂シートである。
【化１】
2012133587.tif 000035
【手続補正３】
【補正対象書類名】明細書
【補正対象項目名】０００８
【補正方法】変更
【補正の内容】
【０００８】
一般式（Ｉ）中、Ｒ１は水素原子、アルキル基、アリール基、又はアラルキル基を表す。Ｒ２及びＲ３は、それぞれ独立して水素原子、アルキル基、アリール基、又はアラルキル基を表す。ｍは０〜２の数を、ｎは１〜７の数を表す。
＜２＞  ０．０１μｍ以上１μｍ未満の粒子径を有するフィラーが酸化アルミニウム粒子を含有する、前記＜１＞に記載の樹脂シートである。
＜３＞  前記フィラーの総体積中における０．０１μｍ以上１μｍ未満の粒子径を有するフィラーの含有率が１体積％〜１５体積％であり、１μｍ以上１０μｍ未満の粒子径を有するフィラーの含有率が１０体積％〜４０体積％であり、１０μｍ以上１００μｍ以下の粒子径を有するフィラーの含有率が４５体積％〜８０体積％である、前記＜１＞又は＜２＞に記載の樹脂シートである。
【手続補正４】
【補正対象書類名】明細書
【補正対象項目名】０００９
【補正方法】変更
【補正の内容】
【０００９】
＜４＞  エポキシ樹脂モノマーと、下記一般式（Ｉ）で表される構造単位を有する化合物を含むノボラック樹脂と、体積平均粒子径が０．０１μｍ以上１μｍ未満である第一のフィラー、体積平均粒子径が１μｍ以上１０μｍ未満である第二のフィラー、及び体積平均粒子径が１０μｍ以上１００μｍ以下であり、窒化ホウ素粒子を含む第三のフィラーと、を含み、フィラー総体積を１００体積％とした場合、前記窒化ホウ素粒子の含有率が３５体積％〜８０体積％であり、０．０１μｍ以上１μｍ未満の粒子径を有するフィラー及び１μｍ以上１０μｍ未満の粒子径を有するフィラーが絶縁性を有する無機化合物粒子である樹脂組成物を、平均厚さが８０μｍ以上２５０μｍ以下のシート状に成型してなる樹脂シートである。
【手続補正５】
【補正対象書類名】明細書
【補正対象項目名】００１２
【補正方法】変更
【補正の内容】
【００１２】
＜５＞  前記第一のフィラーが酸化アルミニウム粒子を含有する、前記＜４＞に記載の樹脂組成物である。
【手続補正６】
【補正対象書類名】明細書
【補正対象項目名】００１３
【補正方法】変更
【補正の内容】
【００１３】
＜６＞  前記第一のフィラー、第二のフィラー及び第三のフィラーの総体積中における前記第一のフィラーの含有率が１体積％〜１５体積％であり、前記第二のフィラーの含有率が１０体積％〜４０体積％であり、前記第三のフィラーの含有率が４５体積％〜８０体積％である、前記＜４＞又は＜５＞に記載の樹脂組成物である。
【手続補正７】
【補正対象書類名】明細書
【補正対象項目名】００１４
【補正方法】変更
【補正の内容】
【００１４】
＜７＞  前記ノボラック樹脂は、ノボラック樹脂を構成するフェノール化合物を更に含み、該フェノール化合物の含有比率が５質量％以上５０質量％以下である前記＜１＞〜＜６＞のいずれか１つに記載の樹脂組成物である。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
＜８＞  表面の算術平均粗さが１．０μｍ以上２．５μｍ以下である前記＜１＞〜＜７＞のいずれか１つに記載の樹脂シートである。
【手続補正１０】
【補正対象書類名】明細書
【補正対象項目名】００１７
【補正方法】変更
【補正の内容】
【００１７】
＜９＞  前記樹脂シートを形成する樹脂組成物からなる第一の樹脂層及び第二の樹脂層の積層体である前記＜１＞〜＜８＞のいずれか１つに記載の樹脂シートである。
【手続補正１１】
【補正対象書類名】明細書
【補正対象項目名】００１８
【補正方法】変更
【補正の内容】
【００１８】
＜１０＞  前記積層体の一方の面上に金属箔を更に有し、他方の面上にポリエチレンテレフタレートフィルムを更に有する前記＜１＞〜＜９＞のいずれか１つに記載の樹脂シートである。
【手続補正１２】
【補正対象書類名】明細書
【補正対象項目名】００１９
【補正方法】変更
【補正の内容】
【００１９】
＜１１＞  前記＜１＞〜＜９＞のいずれか１つに記載の樹脂シートの熱処理物である樹脂シート硬化物である。
【手続補正１３】
【補正対象書類名】明細書
【補正対象項目名】００２０
【補正方法】変更
【補正の内容】
【００２０】
＜１２＞  前記＜１＞〜＜９＞のいずれか１つに記載の樹脂シートと、前記樹脂シートの少なくとも一方の面上に配置された金属板又は放熱板と、を有する樹脂シート積層体である。
【手続補正１４】
【補正対象書類名】明細書
【補正対象項目名】００２１
【補正方法】変更
【補正の内容】
【００２１】
＜１３＞  前記＜１２＞に記載の樹脂シート積層体の熱処理物である樹脂シート積層体硬化物である。
【手続補正１５】
【補正対象書類名】明細書
【補正対象項目名】００２２
【補正方法】変更
【補正の内容】
【００２２】
＜１４＞  前記＜１＞〜＜９＞のいずれか１つに記載の樹脂シートの少なくとも一方の面上に、金属板又は放熱板を配置する工程と、前記樹脂シートに熱を与えて前記樹脂シートを硬化させる工程と、を有する樹脂シート積層体硬化物の製造方法である。
【手続補正１６】
【補正対象書類名】明細書
【補正対象項目名】００２３
【補正方法】変更
【補正の内容】
【００２３】
＜１５＞  半導体素子と、前記半導体素子上に配置された前記＜１１＞に記載の樹脂シート硬化物と、を備える半導体装置である。
【手続補正１７】
【補正対象書類名】明細書
【補正対象項目名】００２４
【補正方法】変更
【補正の内容】
【００２４】
＜１６＞  ＬＥＤ素子と、前記＜１１＞に記載の樹脂シート硬化物と、基板とがこの順に積層されたＬＥＤ装置である。
【手続補正１８】
【補正対象書類名】明細書
【補正対象項目名】０２１５
【補正方法】削除
【補正の内容】
【手続補正１９】
【補正対象書類名】明細書
【補正対象項目名】０２１６
【補正方法】削除
【補正の内容】
【手続補正２０】
【補正対象書類名】明細書
【補正対象項目名】０２１７
【補正方法】削除
【補正の内容】
【手続補正２１】
【補正対象書類名】明細書
【補正対象項目名】０２１８
【補正方法】変更
【補正の内容】
【０２１８】
＜比較例２＞
実施例１において、ＭＯＰＯＣの代わりにＢｉｓ−Ａ／Ｄを１１．０９部、ＣＲＮ４の代わりにＰＮを７．８３部用いたこと以外は実施例１と同様にして、Ａステージ状態の樹脂シート、Ｂステージ状態の樹脂シート及び両面に銅箔が設けられたＣステージ状態の樹脂シート積層体硬化物Ｃ２をそれぞれ得た。
【手続補正２２】
【補正対象書類名】明細書
【補正対象項目名】０２１９
【補正方法】変更
【補正の内容】
【０２１９】
＜比較例３＞
実施例１において、ＭＯＰＯＣの代わりにＢｉｓ−Ａ／Ｄを１０．５４部、ＣＲＮ４の代わりにＣＰＮを８．３７部用いたこと以外は実施例１と同様にして、Ａステージ状態の樹脂シート、Ｂステージ状態の樹脂シート及び両面に銅箔が設けられたＣステージ状態の樹脂シート積層体硬化物Ｃ３をそれぞれ得た。
【手続補正２３】
【補正対象書類名】明細書
【補正対象項目名】０２２０
【補正方法】変更
【補正の内容】
【０２２０】
＜比較例４＞
実施例１において、ＭＯＰＯＣの代わりにＢｉｓ−Ａ／Ｄを１３．６８部、ＣＲＮ４の代わりにＣＰＮを５．２３部用いたこと以外は実施例１と同様にして、Ａステージ状態の樹脂シート、Ｂステージ状態の樹脂シート及び両面に銅箔が設けられたＣステージ状態の樹脂シート積層体硬化物Ｃ４をそれぞれ得た。
【手続補正２４】
【補正対象書類名】明細書
【補正対象項目名】０２４０
【補正方法】変更
【補正の内容】
【０２４０】
【表５】
2012133587.tif 000036
【手続補正書】
【提出日】平成25年5月7日(2013.5.7)
【手続補正１】
【補正対象書類名】明細書
【補正対象項目名】０２４０
【補正方法】変更
【補正の内容】
【０２４０】
【表５】
2012133587.tif 000037
【手続補正書】
【提出日】平成25年10月25日(2013.10.25)
【手続補正１】
【補正対象書類名】明細書
【補正対象項目名】０２１５
【補正方法】変更
【補正の内容】
【０２１５】
＜比較例１＞
（樹脂シートの調製）
酸化アルミニウム混合物（ＡＡ−１８：ＡＡ−３：ＡＡ−０４；体積基準混合比 ６．６：２．４：１）８３．２９部と、シランカップリング剤（ＰＡＭ；ＫＢＭ−５７３）０．１３部と、エポキシ樹脂の硬化剤としてＣＲＮ４のＣＨＮ溶液１１．９６部（固形分５０％）と、ＭＥＫ４４．７７部と、ＣＨＮ９．２９部とを混合した。均一になったことを確認した後に、エポキシ樹脂モノマーとしてＭＯＰＯＣ１９．３９部と、ＴＰＰ０．２０部とをさらに加えて混合した後、２０〜４０時間ボールミル粉砕を行って、樹脂組成物として熱伝導層形成用塗工液を得た。
【手続補正２】
【補正対象書類名】明細書
【補正対象項目名】０２１６
【補正方法】変更
【補正の内容】
【０２１６】
得られた熱伝導層形成用塗工液を、コンマコータ（ヒラノテクシート株式会社製）を用いてＰＥＴフィルムの離型面上に厚さが約１５０μｍになるように塗布して塗布層を形成した。１００℃のボックス型オーブンで１５分乾燥し、ＰＥＴフィルム上に樹脂層を形成してＡステージ状態の樹脂シート（Ａステージシート）を得た。上記で得られたＡステージシートを２枚用い、樹脂層同士が対向するように重ねた。ラミネータを用いて、温度１３０℃、圧力１ＭＰａ、真空度≦１ｋＰａ、時間１５秒間の条件で貼り合わせた後、ＰＥＴフィルムを剥がして、平均厚さが１９８μｍであるＢステージ状態の樹脂シート（Ｂステージシート）を得た。
【手続補正３】
【補正対象書類名】明細書
【補正対象項目名】０２１７
【補正方法】変更
【補正の内容】
【０２１７】
（樹脂シート積層体硬化物の作製）
上記で得られたＢステージシートの両面からＰＥＴフィルムを剥がし、その両面に８０μｍ厚の銅箔（古河電工株式会社製、厚さ８０μｍ、ＧＴＳグレード）を重ねた後、プレス処理を行った（プレス工程条件：熱板温度１６５℃、真空度≦１ｋＰａ、圧力１０ＭＰａ、処理時間３分）。その後ボックス型オーブン中、１４０℃で２時間、１６５℃で２時間、１９０℃で２時間、順次加熱処理することにより、両面に銅箔が設けられたＣステージ状態の樹脂シート積層体硬化物Ｃ１を得た。
【国際調査報告】
2012133587.tif 000038
2012133587.tif 000039
2012133587.tif 000040